FR 2810329 A1 20011221 FR 0007696 A 20000616 UTILISATION D'UN COMPOSE ORGANOSILICIQUE PORTEUR D'AU MOINS UNE DOUBLE LIAISON ETHYLENIQUE ACTIVEE COMME AGENT DE COUPLAGE DANS LES COMPOSITIONS DE CAOUTCHOUC COMPRENANT UNE CHARGE BLANCHE Le domaine de la présente invention est celui de l'utilisation d'un composé omprenant un polyorganosiloxane (en abrégé POS) polyfonctionnel porteur d'au moins ne double liaison éthylénique activée, comme agent de couplage (charge blanchelastomère) dans les compositions de caoutchouc comprenant une charge blanche à titre le charge renforçante. L'invention concerne également les compositions d'élastomère(s) Menues grâce à l'emploi dudit agent de couplage, ainsi que les articles en élastomère(s) ossédant un corps comprenant les compositions précitées. Les types d'articles en élastomère(s), où l'invention est la plus utile, sont ceux ujets notamment aux contraintes suivantes : des variations de températures et/ou des ariations de sollicitation de fréquence importante en régime dynamique ; et/ou une ontrainte statique importante ; et/ou une fatigue en flexion importante en régime lynamique. Des types d'articles sont par exemple : des bandes de convoyeur, des ourroies de transmission de puissance, des tuyaux flexibles, des joints de dilatation, des ints d'appareils électroménagers, des supports jouant le rôle d'extracteurs de vibrations le moteurs soit avec des armatures métalliques, soit avec un fluide hydraulique à intérieur de rélastomère, des câbles, des gaines de câbles, des semelles de chaussures t des galets pour téléphériques. Le domaine de rinvention est celui d'une utilisation performante capable de )rocurer des compositions d'élastomère(s) qui présentent notamment : pour une grande acilité de mise en #uvre des mélanges crus préparés, en particulier au niveau des )pérations d'extrusion et de calandrage, des propriétés rhéologiques marquées par des râleurs de viscosité les plus faibles possibles ; pour atteindre une excellente productivité je l'installation de vulcanisation, des temps de vulcanisation les plus courts possibles ; et )our répondre aux contraintes d'utilisations dont on a parlé ci-avant, d'excellentes >ropriétés de renforcement conférées par une charge, en particulier des valeurs optimales de module d'élasticité en traction, de résistance à la rupture en traction et de ésistance à l'abrasion. Pour atteindre un tel objectif, de nombreuses solutions ont été proposées qui se sont essentiellement concentrées sur l'utilisation d'élastomère(s) modifiés avec une charge renforçante. On sait, d'une manière générale, que pour obtenir les propriétés de 'enforcement optimales conférées par une charge, il convient que cette dernière soit )résente dans la matrice élastomère sous une forme finale qui soit à la fois la plus inement divisée possible et répartie de la façon la plus homogène possible. Or, de telles conditions ne peuvent être réalisées que dans la mesure où la charge présente une très )onne aptitude d'une part à s'incorporer dans la matrice lors du mélange avec le (ou les) ilastomère(s) et à se désagglomérer, et d'autre part, à se disperser de façon homogène Jans la matrice élastomère. De manière connue, le noir de carbone est une charge qui présente de telles aptitudes, mais ce n'est pas le cas en général pour les charges blanches. L'usage de charge blanche renforçante seule, notamment de silice renforçante seule, s'est révélé napproprié en raison du faible niveau de certaines propriétés de telles compositions et )ar voie de conséquence de certaines propriétés des articles mettant en #uvre ces impositions. Pour des raisons d'affinités réciproques, les particules de charge blanche, lotamment de silice, ont une fâcheuse tendance, dans la matrice élastomère, à .'agglomérer entre elles. Ces interactions charge/charge ont pour conséquence néfaste de limiter la dispersion de la charge et donc de limiter les propriétés de renforcement à @n niveau sensiblement inférieur à celui qu'il serait théoriquement possible d'atteindre si outes les liaisons (charge blanche-élastomère) susceptibles d'être créées pendant 'opération de mélange, étaient effectivement obtenues. De surcroît, ces interactions endent aussi à augmenter la viscosité à l'état cru des compositions élastomères, et donc à rendre leur mise en #uvre plus difficile qu'en présence de noir de carbone. Il est connu de l'homme de l'art qu'il est nécessaire d'utiliser un agent de couplage, encore appelé agent de liaison, qui a pour fonction d'assurer la connexion entre la surface des particules de charge blanche et l'élastomère, tout en facilitant la dispersion je cette charge blanche au sein de la matrice élastomérique. Par agent de couplage (charge blanche-élastomère), on entend de manière connue un agent apte à établir une connexion suffisante, de nature chimique et/ou physique, antre la charge blanche et l'élastomère ; un tel agent de couplage, au moins bifonctionnel, a par exemple comme formule générale simplifiée Y-G-X , dans laquelle: Y représente un groupe fonctionnel (fonction Y) qui est capable de se lier physiquement et/ou chimiquement à la charge blanche, une telle liaison pouvant être établie, par exemple, entre un atome de silicium de l'agent de couplage et les groupes hydroxyles (OH) de surface de la charge blanche (par exemple les silanols de surface lorsqu'il s'agit de silice) ; X représente un groupe fonctionnel (fonction X) capable de se lier physiquement et/ou chimiquement à l'élastomère, par exemple par l'intermédiaire d'un atome de soufre ; G représente un groupe hydrocarboné permettant de relier Y et X. Les agents de couplage ne doivent en particulier pas être confondus avec de ;imples agents de recouvrement de charge blanche qui de manière connue peuvent emporter la fonction Y active vis-à-vis de la charge blanche mais sont dépourvus de la onction X active vis-à-vis de l'élastomère. Des agents de couplage, notamment silice-élastomère, ont été décrits dans un )rand nombre de documents, les plus connus étant des alkoxysilanes bifonctionnels. Ainsi il a été proposé dans la demande de brevet FR-A-2 094 859 d'utiliser un nercaptosilane pour augmenter l'affinité de la silice avec la matrice élastomère. Il a été nis en évidence et il est aujourd'hui bien connu que les mercaptosilanes, et en particulier 9 y-mercaptopropyltriméthoxysilane ou le y-mercaptopropyftriéthoxysilane, sont susceptibles de procurer d'excellentes propriétés de couplage silice-élastomère, mais lue l'utilisation industrielle de ces agents de couplage n'est pas possible en raison de la orte réactivité des fonctions-SH conduisant très rapidement au cours de la préparation le la composition d'élastomère(s) de type caoutchouc dans un mélangeur interne à des rulcanisations prématurées, appelées encore "grillage" ("scorching"), à des viscosités ilevées, en fin de compte à des compositions de caoutchouc quasiment impossibles à ravailler et à mettre en #uvre industriellement. Pour illustrer cette impossibilité d'utiliser ndustriellement de tels agents de couplage et les compositions de caoutchouc les contenant, on peut citer les documents FR-A-2 206 330, US-A-4 002 594. Pour remédier à cet inconvénient, il a été proposé de remplacer ces nercaptosilanes par des alkoxysilanes polysulfurés, notamment des polysulfures de 3is-trialkoxyl(Ci-C4)silylpropyle tels que décrits dans de nombreux brevets ou demandes je brevets (voir par exemple FR-A-2 206 330, US-A-3 842 111, US-A-3 873 489, US-A-3 978 103, US-A-3 997 581). Parmi ces polysulfures, on citera notamment le :étrasutfure de bis 3-triéthoxysilylpropyle (en abrégé TESPT) qui est généralement considéré aujourd'hui comme le produit apportant, pour des vulcanisats chargés à la silice, le meilleur compromis en terme de sécurité au grillage, de facilité de mise en oeuvre et de pouvoir renforçant, mais dont l'inconvénient connu est d'être fort onéreux ;voir par exemple brevets US-A-5 652 310, US-A-5 684 171, US-A-5 684 172). Au vu de l'état antérieur de la technique, il apparaît donc qu'il existe un besoin non satisfait en des utilisations performantes d'agents de couplage dans des compositions j'élastomère(s) comprenant une matière siliceuse comme charge renforçante ou plus généralement comprenant une charge blanche renforçante. La Demanderesse a découvert lors de ses recherches que, de manière inattendue : des agents de couplage spécifiques consistant dans un composé comprenant un POS multifonctionnel porteur d'une part, au titre de la fonction Y. d'au moins un radical OH et/ou d'au moins un radical hydrolysable et d'autre part, au titre de la fonction X, d'au moins un groupe contenant une double liaison éthylénique activée, offrent des performances de couplage au moins équivalentes à celles liées à l'utilisation des alkoxysilanes polysulfurés, notamment le TESPT, en évitant par ailleurs les problèmes de grillage prématuré, ainsi que les problèmes de mise en #uvre liés à une viscosité trop importante des compositions de caoutchouc à l'état cru, propres notamment aux mercaptosilanes, lorsque lesdits agents de couplage spécifiques sont utilisés dans des compositions de caoutchouc à base d'élastomère(s) isoprénique (s). Des organosilanes (en abrégé OS) multifonctionnels, comme par exemple des 31koxysilanes porteurs d'une double liaison éthylénique activée ont déjà été décrits :omme agent de couplage (charge blanche-élastomère) dans des compositions de :aoutchouc (cf. notamment la demande JP-A-64129385), mais ces agents de couplage )nt toujours montré jusqu'ici des performances de couplage insuffisantes, nettement nférieures à celles offertes par les alkoxysilanes polysulfurés du type TESPT. PREMIER OBJET DE L'INVENTION En conséquence, la présente invention, prise dans son premier objet, concerne 'utilisation : # d'une quantité efficace d'un agent de couplage consistant dans un composé A porteur J'au moins deux fonctions notées Y et X, greffable d'une part sur la charge blanche au moyen de la fonction Y et d'autre part sur l'élastomère au moyen de la fonction X ; -> comme agent de couplage charge blanche-élastomère dans les compositions de caoutchouc comprenant : (B) au moins un élastomère de type caoutchouc, naturel ou synthétique ; - (C ) une charge blanche à titre de charge renforçante ; # ladite utilisation étant caractérisée en ce que : - l'agent de couplage est un composé A qui comprend un POS multifonctionnel (composé Apos) comportant, par molécule, et attachés à des atomes de silicium, d'une part au moins une fonction hydroxyle et/ou au moins une fonction hydrolysable et d'autre part au moins un groupe contenant une double liaison éthylénique activée ; - ledit agent de couplage est incorporé dans des compositions de caoutchouc à base d'élastomère(s) isoprénique(s) ; et la quantité dudit agent de couplage est déterminée de manière à apporter dans la composition de caoutchouc isoprénique au moins 0,5 pce (partie en poids pour 100 parties en poids d'élastomère(s de POS (composé Apos). L'agent de couplage (composé Apos) utilisé dans la présente invention a pour :aractéristique essentielle d'être un POS porteur d'au moins une double liaison thylénique activée (fonction X) lui permettant de se greffer sur l'élastomère isoprénique. Par liaison "activée", on entend de manière connue une liaison rendue plus apte à réagir dans le cas présent, avec l'élastomère isoprénique). Bien entendu, comme tout autre agent de couplage (charge blanche-élastomère isoprénique), il est également porteur j'une seconde fonctionnalité (fonction Y) lui permettant de se greffer sur la charge )Ianche renforçante, consistant par exemple dans au moins une fonction -Si-OH et/ou au moins une fonction hydrolysable sSi-atkoxyte. S'agissant de la fonctionnalité X, chaque double liaison éthylénique est de )référence activée par la présence d'au moins un groupe électroattracteur adjacent, :'est-à-dire fixé sur au moins un des deux atomes de carbone de la double liaison éthylénique. On rappelle que, par définition, un groupe "électro-attracteur" est un radical ou groupe fonctionnel susceptible d'attirer les électrons à lui-même plus que ne le ferait un atome d'hydrogène s'il occupait la même place dans la molécule considérée. Ce groupe électro-attracteur ou "activant" est de préférence choisi parmi les radicaux porteurs d'au moins une des liaisons C=O, C=C, C---C, OH, OR (R alkyle), CN ou OAr (Ar aryle), ou d'au moins un atome de soufre et/ou d'azote, ou d'au moins un halogène. On citera plus préférentiellement un groupe activant choisi parmi les radicaux acyles (-COR), carbonyles (>C=O), carboxyle (-COOH), carboxy-esters (-COOR), carbamyles (-CO-NH2 ; -CO-NH-R ; -CO-N-R2), alkoxy (-OR), aryloxy (-OAr), hydroxy (-OH), alcényles (-CH=CHR), alcynyles (-C-=CR), naphtyle (C,oHr), phényle (CeHs-), les radicaux porteurs d'au moins un atome de soufre (S) et/ou d'azote (N) ou d'au moins un halogène. A titre d'exemples particuliers d'un tel groupe activant, on peut mentionner notamment, outre ceux déjà cités, les radicaux acétyle, propionyle, benzoyle, toluyle, formyle, méthoxycarbonyle, éthoxycarbonyle, méthylcarbamyle, éthylcarbamyle, benzylcarbamyle, phénylcarbamyle, diméthylcarbamyle, diéthylcarbamyle, dibenzylcarbamyle, diphénylcarbamyle, méthoxy, éthoxy, phénoxy, benzyloxy, vinyle, isopropényle, isobutényle, éthynyle, xylyl, tolyl, méthylthio, éthylthio, benzylthio, phénylthio, thiocarbonyle, thiurame, suffinyles, sulfonyles, thiocyanato, amino, toluidino, xylidino, cyano, cyanato, isocyanato, isothiocyanato, hydroxyamino, acétamido, benzamido, nitroso, nitro, azo, hydrazo, hydrazino, azido, uréido, les radicaux porteurs d'au moins un atome de chlore ou de brome. Plus préférentiellement encore, le groupe électro-attracteur est choisi parmi les arbonyles, carboxyles, carboxy-esters, les radicaux porteurs de soufre et/ou d'azote avec une racine carbonyle. On utilise tout particulièrement, dans la composition conforme à l'invention, un igent de couplage porteur d'au moins une double liaison éthylénique activée par un adical adjacent porteur d'une liaison (C=O). S'agissant de la fonctionnalité Y, elle est choisie avantageusement parmi au moins in radical hydroxyle, au moins un radical alkoxyle de formule R10 où R1 représente un adical alkyle, linéaire ou ramifié, ayant de 1 à 15 atomes de carbone, et un mélange de adicaux hydroxyle(s) et alkoxyle(s). De manière préférentielle, la fonctionnalité Y est :hoisie parmi au moins un radical hydroxyle, au moins un radical alkoxyle, linéaire ou amifié, ayant de 1 à 6 atomes de carbone, et un mélange de radicaux hydroxyle(s) et ilkoxyle(s) en Ci-Ce. De manière plus préférentielle, la fonctionnalité Y est choisie parmi iu moins un radical hydroxyle, au moins un radical alkoxyle, linéaire ou ramifié ayant de # à 3 atomes de carbone (c'est-à-dire méthoxyle, éthoxyle, propoxyle et/ou isopropoxyle), et un mélange de radicaux hydroxyle(s) et alkoxyle(s) en C1-C3. Des agents de couplage compris dans la portée de la présente invention sont les igents de couplage ou composés A qui comprennent des POS multifonctionnels :ontenant des motifs semblables ou différents de formule : ians laquelle : 1) les symboles R2, identiques ou différents, représentent chacun un groupe hydrocarboné monovalent choisi parmi un radical alkyle, linéaire ou ramifié, ayant de 1 à 6 atomes de carbones, un radical cycloalkyle ayant de 5 à 8 atomes de carbone, et un radical phényle ; de manière préférée, les symboles R2 sont choisis parmi les radicaux : méthyle, éthyle, n-propyle, isopropyle, n-butyle, n-pentyle, cyclohexyle et phényle ; de manière plus préférée, les symboles R2 sont des radicaux méthyles ; 2) les symboles Y, identiques ou différents, représentent chacun une fonction hydroxyle ou alkoxyle R1O dont la définition est celle donnée ci-avant à propos de la fonctionnalité Y ; 3) les symboles X, identiques ou différents, représentent chacun une fonction portant une double liaison éthylénique activée, choisie : 3.1) parmi les fonctions portant une double liaison éthylénique activée par au moins un groupe activant ayant les définitions générale ou particulière mentionnées ci- avant ; (3. 2) ou, de manière avantageuse, parmi les radicaux ayant les formules (X/a), (X/b), (X/c) suivantes, et leurs mélanges (l'existence de structures cis et/ou trans de la double liaison étant possible) formules dans lesquelles : + B1 est 0, NH, N-alkyl, N-phényl, S, CH2, CH-alkyl ou CH-phényl ; + B2 est N, CH, C-alkyl ou C-phényl ; + les radicaux R', R" et R"', identiques ou différents, représentent chacun un atome d'hydrogène, un atome d'halogène, un radical cyano, un radical alkyle linéaire ou ramifié ayant de 1 à 6 atomes de carbone ou un radical phényle, les radicaux R" et/ou R" pouvant représenter en plus un groupe monovalent COOH ou un groupe dérivé de type ester ou amide ; + le radical divalent A est destiné à assurer la liaison avec la chaîne polysiloxane et consiste dans un radical divalent hydrocarboné, saturé ou non saturé, pouvant comprendre un ou plusieurs hétéroatomes comme l'oxygène et l'azote, comprenant de 1 à 18 atomes de carbone ; (3. 3) ou. de manière très avantageuse, parmi les radicaux ayant les formules (11/1) à (11/5) suivantes, et leurs mélanges : rmules dans lesquelles : le symbole V représente un radical divalent -0- ou -NR6- ; de manière préférée, le symbole V est un radical -0- ou -NR6- où R6 possède la définition préférée indiquée ci-après : de manière plus préférée, le symbole V est un radical -O- ou -N W- où R6 possède la définition plus préférée indiquée ci-après : le symbole W représente un groupe monovalent COOR7 ou un groupe monovalent CONRISR8 : de manière préférée, le symbole W est un groupe COOR7 ou un groupe CONRISR8 où les radicaux R 7, RIS et R9 possèdent les définitions préférées indiquées ci-après ; de manière plus préférée,le symbole W est un groupe COOR7 ou un groupe CONRISR8 où les radicaux R 7, RIS et R9 possèdent les définitions plus préférées indiquées ci-après ; R3 est un radical divalent alkylène, linéaire ou ramifié, comprenant de 1 à 15 atomes de carbone dont la valence libre est portée par un atome de carbone et est reliée à un atome de silicium, ledit radical R3 pouvant être interrompu au sein de la chaîne alkylène par au moins un hétéroatome et en particulier par au moins un reste divalent choisi parmi -O-, -CO-, -CO-O-, -O-CO-, -COO-cyclohexylène (éventuellement substitué par un radical OH)-, -O-alkylène (linéaire ou ramifié en Cr Ce, éventuellement substitué par un radical OH ou COOH)-, -O-CO-alkylène (linéaire ou ramifié en C2-C6, éventuellement substitué par un radical OH ou COOH)-, -CO- NH, -NH-CO-, -O-CO-NH-, -NH-alkylène (linéaire ou ramifié en Cz-C rC0-NH- ; Ruz représente encore un radical divalent du type -phénylène(ortho, méta ou para)alkylène (linéaire ou ramifié en C2-Ce)- ou du type -phénylène(ortho, méta ou para)- -O-alkylène (linéaire ou ramifié en C2-C6)- ; de manière préférée, le symbole R3 représente un radical alkylène qui répond aux formules suivantes : -(CHZ}Z-, -(CH2)-, -(CH:2)..-, -CH2-CH(CH3)-, -(CH2)2-CH(CH3)-CH2-. -(CH2)3-O-(CH2)3-, -(CH2)3-O-CH2-CH(CH3)-CHr, -(CH2-O-CH2CH(OH)-CHT ; de manière plus préférée, R3 est un radical -(CH2)2- ou -(CH2)3- : les symboles R4 et R5, identiques ou différents, représentent chacun un atome d'hydrogène, un atome d'halogène, un radical cyano, un radical alkyle, linéaire ou ramifié, ayant de 1 à 6 atomes de carbone ou un radical phényle, R5 pouvant représenter en plus un groupe monovalent COOR7 :de manière préférée, les symboles R4 et R5 sont choisis parmi un atome d'hydrogène, un atome de chlore, et les radicaux méthyle, éthyle, n-propyle, n-butyle, R5 pouvant représenter en plus un groupe COOR7où le radical R7 possède la définition préférée indiquée ci-après : de manière plus préférée, ces symboles sont choisis parmi un atome d'hydrogène et un radical méthyle, R5 pouvant représenter en plus un groupe COOR7où le radical R7 possède la définition plus préférée indiquée ci-après ; + les symboles Re, R 7 Ra, R" et R10 , identiques ou différents, représentent chacun un atome d'hydrogène, un radical alkyle, linéaire ou ramifié, ayant de 1 à 6 atomes de carbone ou un radical phényle, les symboles R8 et R9 pouvant, en plus, former ensemble et avec l'atome d'azote, auquel ils sont liés, un cycle unique saturé ayant de 3 à 8 atomes de carbone dans le cycle ; de manière préférée, les symboles R6, R 7, Ra . Ra et R10 sont choisis parmi un atome d'hydrogène, et les radicaux méthyle, éthyle, n-propyle, n-butyle, les symboles R8 et R9 pouvant, en plus, former ensemble et avec l'atome d'azote un cycle pyrrolidinyle ou pipéridyle ; de manière plus préférée, ces symboles sont choisis parmi un atome d'hydrogène et un radical méthyle, les symboles R8 et R9 pouvant, en plus, former ensemble et avec l'atome d'azote un cycle pipéridyle ; (4) les symboles a, b et c représentent chacun des nombres entiers ou fractionnaires choisi parmi : + a:0, 1,2ou3; + b:0, 1,2ou3; + c : Oou 1 ; + la somme a + b + c étant différente de zéro et :9 3 ; (5) le taux de motifs R11Si03f2 (motifs T) où R" est choisi parmi les radicaux répondant aux définitions de R2, Y et X, ce taux étant exprimé par le nombre, par molécule, de ces motifs pour 100 atomes de silicium, est égal ou inférieur à 30 % et, de préférence, à 20 % ; (6) le taux de fonctions Y, exprimé par le nombre, par molécule, de fondions Y pour 100 atomes de silicium, est au moins de 0,8 %, et, de préférence, se situe dans l'intervalle allant de 1 à 100 % ; (7) le taux de fonctions X, exprimé par le nombre, par molécule, de fondions X pour 100 atomes de silicium, est au moins de 0,4 %, et, de préférence, se situe dans l'intervalle allant de 0,8 à 100 %. Compte-tenu des valeurs que peuvent prendre les symboles a, b et c et des précisions données au point (5), on doit comprendre que chaque POS multifondionnel de formule (1) peuvent présenter soit une structure linéaire soit une structure cyclique, soit un mélange de ces structures, lesquelles strudures pouvant présenter en outre une certaine quantité molaire de ramifications (motifs "T"). Compte-tenu des significations données ci-avant au point (3) à propos des symboles X, on doit comprendre qu'un POS multifonctionnel conforme à la formule (I) peut être porteur notamment : - outre de fondion(s) maléimide (IU1), isomaléimide (IV4) et acrylamide (IU5) ; - de fonction (s) acidemaléamique et/ou acide fumaramique, lorsque, dans les formules (11/2) et/ou (11/3), le symbole V = -NR6- et le symbole W = COOR7ou R7 = H ; - de fonction (s) ester maléique et/ou ester fumarique, lorsque, dans les formules (11/2) et/ou (11/3), le symbole V = -0- et le symbole W = COOR7où R7 est différent de H ; - de fonction (s) estermaléamique et/ou ester fumaramique, lorsque, dans les formules (11/2) et/ou (11/3), soit le symbole V = NR6- et le symbole W = COOR7 où R7est différent de H, soit le symbole V = -0- et le symbole W = CONR8R9 ; - de fonction(s) amide maléique et/ou amide fumarique, lorsque, dans les formules (11/2) et/ou (11/3), le symbole V = -NR"- et le symbole W = CONRaRe. Il a été écrit ci-avant que l'agent de couplage est un composé "qui comprend un POS multifonctionnel" ; cette expression doit être interprétée comme signifiant que ragent de couplage ou composé A faisant partie de la présente invention peut se présenter sous forme d'un POS multifonctionnel à l'état pur ou sous forme d'un mélange de pareil POS avec une quantité pondérale variable (généralement bien inférieure à 50 % dans le mélange) d'un autre (ou d'autres) composé (s) peut (peuvent) consister dans : (i) l'un et/ou l'autre des réactifs de départ à partir desquels sont préparés les POS multifonctionnels, lorsque le taux de transformation desdits réactifs n'est pas complet ; et/ou (ii) le (ou les) produit(s) issus (s) d'une modification complète ou incomplète du squelette silicone du (ou des) réactif (s) dedépart : et/ou (iii) le (ou les) produit(s) issu (s) d'une modification du squelette silicone du POS multifonctionnel souhaité, réalisée par une réaction de condensation, une réaction d'hydrolyse et de condensation et/ou une réaction de redistribution. Pour être plus précis, sont compris dans la portée de l'invention les agents de couplage ou composés A qui comprennent des POS multifonctionnels, choisis dans la famille des POS conformes à la formule (1), qui sont essentiellement linéaires et possèdent la formule moyenne suivante : dans laquelle : (1') les symboles T1 sont choisis parmi les motifs H0112 et R10112' où le radical R1 est tel que défini ci-avant ; (2') les symboles T2, identiques ou différents des symboles T1, sont choisis parmi les motifs HO1/2, R10112 et le motif (R2)3Si0, , où les radical R1 et R2 sont tels que définis ci-avant aux points (2) et (1) concernant la formule (I) ; (3') les symboles R2, X et Y sont tels que définis ci-avant aux points (1), (3) et (2) concernant la formule (I) ; (4') les symboles R" sont choisis parmi les radicaux répondant aux définitions de R2, X etY; (5') les symboles m, n, p, q, r, s et t représentent chacun des nombres entiers ou fractionnaires qui répondent aux conditions cumulatives suivantes : # m et t sont l'un et l'autre des nombres toujours différents de zéro dont la somme est égale à 2 + s, # n se situe dans l'intervalle allant de 0 à 100, # p se situe dans l'intervalle allant de 0 à 100, # q se situe dans l'intervalle allant de 0 à 100, # r se situe dans l'intervalle allant de 0 à 100, # s se situe dans l'intervalle allant de 0 à 75, # quand n = 0, p est toujours un nombre différent de zéro et quand p = 0, n est toujours un nombre différent de zéro, # la somme n + p + q + r + s +t donnant le nombre total d'atomes de silicium se situe dans l'intervalle allant de 2 à 250, # le rapport 100 s / (n + p + q + r + s + t) donnant le taux de motifs "T" est 5 à 30 et, de préférence, à 20, # le rapport 100 (m + p + r + s [quand R11 = Y] + t) (n + p + q + r + s + t) donnant le taux de fonctions Y (apportées par les motifs représentés par les symboles T1, T2 et Y) est 1 et, de préférence, va de 4 à 100, # le rapport 100 (n + p + s [quand R11= X]) / (n + p + q + r + s + t) donnant le taux de fonctions X est 1 et, de préférence, va de 2 à 100. Comme agents de couplage ou composés A qui sont préférentiellement utilisés, on peut citer ceux comprenant les oligomères et les polymères POS/1 essentiellement linéaires qui répondent à la formule (III) dans laquelle (on parlera alors, en abrégé, dans ce cas, de polymères POS/1 de type imide) : (1") les symboles T1 sont définis comme indiqué ci-avant au point (1') ; (2") les symboles T2, sont définis comme indiqué ci-avant au point (2') ; (3") les fonctions X, identiques ou différentes, sont choisies parmi les radicaux de formules (II/1), (II/2), (il/3), et leurs mélanges, avec les conditions selon lesquelles : - dans les formules (11/2) et (II/3), le symbole V = -NR'- où R' = H, R' est différent d'un groupe COOR7et le symbole W = COOR7où R7= H, - au moins une des fonctions X répond à la formule (II/1), - quand, le cas échéant, on a un mélange de fonction (s) de formule (11/1) avec des fonctions X de formules (II/2) et/ou (II/3), la fraction molaire de fonctions X de formules (IU2) et/ou (II/3) dans l'ensemble des fonctions X est en moyenne égale ou inférieure à 12 % en mole et, de préférence, à 5 % en mole, - les symboles R3, R4 et R5 (différent d'un groupe COOR7) sont tels que définis ci-avant au point (3.3) concernant la formule (I) ; les symboles R2 et Y sont tels que définis ci-avant aux points (1) et (2) concernant la formule (I) ; (4") les symboles R" sont choisis parmi les radicaux R2, les fonctions X conformes au point (3") et les fonctions Y; (5") les symboles m, n, p, q, r, s et t répondent aux conditions cumulatives suivantes : # m+t=2+s, # n se situe dans l'intervalle allant de 0 à 50, # p se situe dans l'intervalle allant de 0 à 20, # quand n = 0, p est au moins égale à 1 et quand p = 0, n est au moins égal à 1, # q se situe dans l'intervalle allant de 0 à 48, # r se situe dans l'intervalle allant de 0 à 10, # s se situe dans l'intervalle allant de 0 à 1, # la somme n + p + q + r + s + t donnant le nombre total d'atomes de silicium se situe dans l'intervalle allant de 2 à 50, le rapport 100 s / (n + p + q + r + s + t) donnant le taux de motifs 'T'est s à 10, le rapport 100 (m + p + r + s [quand R11 = Y] + 1) / (n+p+q+r+s+t)donnantle taux de fonctions Y (apportées par les motifs représentés par les symboles T1, T2 et Y) va de 4 à 100 et mieux de 10 à 100, # le rapport 100 (n + p + s [quand R11 = X]) / (n + p + q + r + s + t) donnant le taux de fonctions X va de 10 à 100, et mieux de 20 à 100. Comme autres agents de couplage ou composés A qui sont encore préférentiellement utilisés, on peut citer ceux comprenant les oligomères et les polymères POS/2 essentiellement linéaires qui répondent à la formule (NI) dans laquelle : (1"') les symboles T1 sont définis comme indiqué ci-avant au point (1') ; 2"') les symboles T2, identiques ou différents des symboles T1, sont choisis parmi le motif HO1/2 et le motif R10112 tel que défini ci-avant au point (1') ; 3"') les fonctions X, identiques ou différentes, sont choisies parmi : + soit les radicaux de formules (IU2), (M/3) et leurs mélanges, où: - d'une part le symbole V = -NR6-, R5 est différent d'un groupe COOR7 et le symbole W = COOR7où R7= H, et - d'autre part les symboles R3, R4, R5 (différent d'un groupe COOR7) et R6 sont choisis comme indiqué ci-avant au point (3.3) concernant la formule (I), (on parlera alors, en abrégé, dans ce cas, de polymère POS/2 de type acide), + soit les radicaux de formules (11/2), (II/3) et leurs mélanges, où : - d'une part le symbole V = -NR6-, Rs est différent d'un groupe COOR7 et le symbole W = COOR7où R7différent de H est un radical tel que défini ci-avant au point (3.3) concernant la formule (I), et - d'autre part les symboles R3, R4, R5 (différent d'un groupe COOR7) et R6 sont choisis comme indiqué ci-avant au point (3.3) concernant la formule (I), (on parlera alors, en abrégé, dans ce cas, de polymère POS/2 de type ester), # les symboles R2 et Y sont tels que définis ci-avant aux points (1) et (2) concernant la formule (I) ; (4"') les symboles R11 sont choisis parmi les radicaux R2, les fonctions X conformes au point (3''') et les fonctions Y ; (5''') les symboles m, n, p, q, r, s et t répondent aux conditions cumulatives suivantes : #m + 1 = 2 + s, # n se situe dans l'intervalle allant de 0 à 50, # p se situe dans l'intervalle allant de 0 à 20, # quand n = 0, p est au moins égale à 1 et quand p = 0, n est au moins égal à 1, # q se situe dans l'intervalle allant de 0 à 48, # r se situe dans l'intervalle allant de 0 à 10, # s se situe dans l'intervalle allant de 0 à 1, # la somme n + p + q + r + s donnant le nombre total d'atomes de silicium se situe dans l'intervalle allant de plus de 2 à 50, # le rapport 100 s 1 (n + p + q + r + s) donnant le taux de motifs "T" est à 10, # le rapport 100 (m + p + r + s [quand R" = Y] + t) / (n + p + q + r + s) donnant le taux de fonctions Y (apportées par les motifs représentés par les symboles T1, T2 et Y) va de 4 à 100 et mieux de 10 à 100, # le rapport 100 (n + p + s [quand R" = X]) / (n + p + q + r + s) donnant le taux de fonctions X va de 10 à 100, et mieux de 20 à 100. Sont compris encore dans la portée de l'invention, les agents de couplage ou composés A qui comprennent des POS multifonctionnels, choisis dans la famille des POS conformes à la formule (1), qui sont cycliques et possèdent la formule moyenne suivante : dans laquelle : (3"") les symboles R2, X et Y sont tels que définis ci-avant aux points (1), (3) et (2) concernant la formule (I) ; (5"") les symboles n'. p', q' et r' représentent chacun des nombres entiers ou fractionnaires qui répondent aux conditions cumulatives suivantes : # n' se situe dans l'intervalle allant de 0 à 9, # p' se situe dans l'intervalle allant de 0 à 9, . quand n' = 0, p' est au moins égal à 1, # quand p'= 0. n'est au moins égal à 1 et r' est aussi au moins égal à 1, # q' se situe dans l'intervalle allant de 0 à 9, . r' se situe dans l'intervalle allant de 0 à 2, # la somme n' + p' + q' + r' se situe dans l'intervalle allant de 3 à 10, # le rapport 100 (p' + r') / (n' + p' + q' + r') donnant le taux de fonction Y va de 4 à 100, # le rapport 100 (n' + p') / (n' + p' + q' + r') donnant le taux de fonction X va de 10 à 100. A noter que ces POS multifondionnels cycliques peuvent être obtenus en mélange avec les POS muftifondionnels essentiellement linéaires de formule (III). On prépare les agents de couplage ou composés A comprenant les POS multifonctionnels conformes aux formules (1), (III) et (III') données ci-avant par différents procédés. Ces procédés font intervenir notamment : une réaction d'hydrolyse et de condensation d'un dihalogénosilane ou d'un dialkoxysilane porteurs d'une fonction X, en présence éventuellement d'un dihalogénosilane ou d'un dialkoxysilane, - une réaction de condensation entre un organosilane porteur d'une fonction X et d'au moins deux fonctions Y, et un POS linéaire a,w-dihydroxylé, une réaction de redistribution et d'équilibration entre un organosilane porteur d'une fonction X et d'au moins deux fonctions Y et/ou halogéno, et un organocyclosiloxane pouvant éventuellement porté une ou plusieurs fonctions Y dans la chaîne, - une réaction de couplage entre un organosilane porteur d'une fonction X et d'au moins deux fonctions Y, et un polysilazane, - une réaction de couplage entre un POS précurseur, linéaire ou cyclique, porteur d'au moins une fonction Y et fonctionnalisé avec au moins un motif attaché à un atome de silicium notamment de type -alkylène (linéaire ou ramifié en C2 -Ce)-OH, -alkylène (linaire ou ramifié en C2-Ce)-NReH ou -alkylène (linaire ou ramifié en C2-Ce)-COOH. et un composé réactif capable de réagir avec le (ou les) motif (s) précité(s) pour donner naissance à la fonction X souhaitée, une réaction d'estérification d'un POS, linéaire ou cyclique, porteur d'au moins une fonction Y et d'au moins une fonction X de formule (11/2) ou (II/3) où le symbole W représente un groupe COOH. Plus précisément, on prépare les agents de couplage ou composés A comprenant les POS multifonctionnels conformes aux formules (t), (III) et (III1) par un procédé qui consiste par exemple : (a) à hydrolyser en milieu aqueux un organosilane de formule : où les symboles R2 et X ont les définitions déjà données ci-avant, en opérant éventuellement en présence d'un organosilane de formule : Pareil procédé est bien adapté pour préparer en des composés A comprenant des POS multifonctionnels de formule (III) où les symboles T1 et T2 représentent, l'un et l'autre, le motif HO1/2 et où d'une part p = r = s = 0 et d'autre part q est soit égal à zéro [quand on hydrolyse le silane (IV) en absence du silane (V)], soit un nombre différent de zéro [quand on hydrolyse le silane (IV) en présence du silane (V)]. En ce qui concerne la manière pratique de mettre en oeuvre ce procédé, on se reportera pour plus de détails au contenu de FR-A-2.514.013 ; (b) à condenser, éventuellement en présence d'un catalyseur à base par exemple d'un carboxylate d'étain, un organosilane de formule : dans laquelle les symboles R1, R2 et X sont tels que définis ci-avant et d est un nombre choisi parmi 2 ou 3, avec un POS de formule : dans laquelle le symbole R2 est tel que défini ci-avant et e est un nombre entier ou fractionnaire allant de 2 à 50. Pareil procédé est bien adapté pour préparer des composés A comprenant des POS multifonctionnets de formule (III) où les symboles T1 et T2 résident dans un mélange de motifs HO1/2 avec des motifs R101/2 et où les symboles p, r et s peuvent être différents de zéro quand d = 3, tandis que, quelle que soit la valeur de d, q est différent de zéro. En ce qui concerne la manière pratique de mettre en oeuvre ce procédé, on peut se reporter pour plus de détails au contenu de US-A-3.755.351 ; (c) à réaliser une réaction de redistribution et équilibration, en présence d'un catalyseur approprié et d'eau, entre d'une part un organosilane de formule : dans laquelle le symbole R2 et X sont tels que définis ci-avant, le symbole Z est choisi parmi les radicaux hydroxyle, R1O et halogéno (comme par exemple le chlore) et f est un nombre choisi parmi 2 ou 3, et d'autre part un organocyclosiloxane de formule : dans laquelle les symboles R2 sont tels que définis ci-avant et g est un nombre allant de 3 à 8, et éventuellement un POS dihydroxylé de formule (VII). Pareil procédé est bien adapté pour préparer encore des composés A comprenant des POS de formule (III) où les symboles T1 et T2 représentent les motifs HO1/2 et le symbole q est différent de zéro. Les agents de couplage ou composés A qui sont préférentiellement utilisés dans le cadre de rinvention sont ceux comprenant les polymères POS/1 de type imide. Un mode opératoire avantageux, pour préparer les agents de couplage ou composés A comprenant les polymères POS/1 de type imide, correspond à un procédé (d) qui permet de préparer des composés comprenant des polymères POS/1 de type imide dans la formule (III) desquels le symbole q est égal à zéro et consiste à réaliser les étapes (d1) et (d2) suivantes : (d1) on fait réagir: - un organosilane de formule (VI) où le symbole X représente la fonction de formule (II/2) où V = -NR avec R' = H, R5 est différent d'un groupe COOR7 et W = COOR7 avec R7'= H, c'est-à-dire un organosilane de formule : avec un disilazane de formule : formule dans laquelle les symboles R', R2, R 3, R" et R5 sont des radicaux répondant aux définitions données aux points (1), (2) et (3.3) concernant la formule (I), et d est un nombre choisi parmi 2 ou 3, cette réaction étant effectuée en présence d'un catalyseur, supporté ou non sur une matière minérale (comme par exemple une matière siliceuse), à base d'au moins un acide de Lewis, en opérant à la pression atmosphérique et à une température se situant dans l'intervalle allant de la température ambiante (23 C) à 150 C, et, de préférence, allant de 60 C à 120 C ; (d2) on procède à la stabilisation du milieu réactionnel obtenu par traitement de ce dernier avec au moins un halogénosilane de formule (R2)3 Si-halogéno où le reste @alogéno est choisi de préférence parmi un atome de chlore ou brome, en opérant en présence d'au moins une base organique non nucléophile et non réactive vis-à-vis de la onction imide formée in situ au cours de l'étape (d1). Le disilazane est utilisé en quantité au moins égale à 0,5 mole pour 1 mole j'organosilane de départ et, de préférence, allant de 1 à 5 moles pour 1 mole j'organosilane. L'acide de Lewis préféré est le ZnCfe et/ou ZnBr2 et/ou le Znh. Il est utilisé en quantité au moins égale à 0,5 moles pour 1 mole d'organosilane et, de préférence, allant de 1 à 2 moles pour 1 mole d'organosilane. La réaction est conduite en milieu hétérogène, de préférence en présence d'un solvant ou d'un mélange de solvants commun(s) aux réactifs organosiliciques. Les solvants préférés sont du type polaire aprotique comme par exemple le chlorobenzène, le toluène, le xylène, l'hexane, l'octane, le décane. Les solvants plus préférentiellement retenus sont le toluène et le xylène. Ce procédé (d) peut être mis en oeuvre en suivant tout mode opératoire connu en soi. Un mode opératoire qui convient bien est le suivant : dans un premier temps, le réacteur est alimenté avec l'acide de Lewis, puis on coule progressivement une solution de l'organosilane dans tout ou partie du (ou des) solvant(s) ; dans un second temps, on porte le mélange réactionnel à la température choisie, puis on coule le disilazane qui peut éventuellement être engagé sous forme de solution dans une partie du (ou des) solvant(s) ; puis dans un troisième temps, le mélange réactionnel obtenu est traité avec au moins un halogénosilane en présence d'une ou plusieurs base (s) en vue de sa stabilisation ; et finalement dans un quatrième temps, le milieu réactionnel stabilisé est filtré pour éliminer l'acide de Lewis et le sel formé in situ lors de la stabilisation, puis il est soumis à une dévolatilisation sous pression réduite pour éliminer le (ou les) solvant(s). A propos de l'étape (d2) de stabilisation, le (ou les) halogénosilane(s) est (sont) utilisé(s) en quantité au moins égale à 0,5 mole pour 1 mole d'organosilane de départ et, de préférence, allant de 0,5 à 1,5 moles pour 1 mole d'organosilane. S'agissant des bases organiques, celles qui sont préférées sont en particulier des amines aliphatiques tertiaires (comme par exemple la N-méthylmorpholine, la triéthylamine, la triisopropylamine) et des amines cycliques encombrées (comme par exemple les tétraalkyl-2,2,6,6 pipéridines). La (les) base (s) organique (s) est (sont) utilisée(s) en quantité au moins égale à 0,5 mole pour 1 mole d'organosilane de départ et, de préférence, allant de 0,5 à 1,5 moles pour 1 mole d'organosilane. Un second mode opératoire avantageux, utilisable pour préparer les agents de couplage ou composés A comprenant les polymères POS/1 de type imide, correspond à un procédé (e) qui permet de préparer des composés comprenant des polymères POS/1 de type imide dans la formule (III) desquels le symbole q est différent de zéro et consiste à réaliser la seule étape (d1) définie comme indiqué ci-avant, mais dans laquelle le disilazane de formule (XI) a été remplacé par un polysikv-ane cyclique de formule : dans laquelle les symboles R2 sont tels que définis ci-avant et h est un nombre allant de 3à8. Ce procédé (e) peut être mis en #uvre en utilisant le mode opératoire qui convient bien, présenté ci-avant à propos de la mise en oeuvre du procédé (d), et reposant sur la réalisation des seuls premiers temps, second temps et quatrième temps dont on a parlé ci-avant. A noter cependant que le polysilazane est utilisé en quantité au moins égale à 0,5/h mole pour 1 mole d'organosilane de départ et, de préférence, allant de 1/h à 5/h moles pour 1 mole d'organosilane (h étant le nombre de motifs silazane dans le polysilazane de formule (XII)). La réalisation des procédés (d) et (e), comme celle des procédés (f), (g) et (h) qui sont présentés plus loin dans le présent mémoire, conduit à l'obtention d'un agent de couplage ou composé A qui peut se présenter sous la forme d'un POS multifonctionnel à l'état pur (ou composé Apos) ou sous la forme d'un mélange d'un POS multifonctionnel (ou composé Apos) avec une quantité pondérale variable (généralement bien inférieure à 50 % dans le mélange) d'un autre (ou d'autres) composé (s) peut (peuvent) consister par exemple dans : (i) une petite quantité de rorganosilane de départ de formule (X) n'ayant pas réagi ; et/ou (ii) une petite quantité de rorganosilane de formule : formé par cyclisation directe de la quantité correspondante de l'organosilane de départ de formule (X) ; et/ou (iii) une petite quantité du POS monofonctionnel cyclique de formule : dans laquelle : + les symboles R2 sont tels que définis ci-avant au point (1) concernant la formule (I), + les symboles X sont tels que définis ci-avant aux points (3") ou (3''') concernant la formule (III), + les symboles n" et q" sont des nombres entiers ou fractionnaires répondant aux conditions cumulatives suivantes : # n" se situe dans l'intervalle allant de 1 à 9, # q" se situe dans l'intervalle allant de 1 à 9, # la somme n" + q" se situe dans l'intervalle allant de 3 à 10, ledit POS monofonctionnel cyclique étant issu d'une modification du squelette silicone du POS multifonctionnel souhaité. Les agents de couplage ou composés A qui sont encore préférentiellement utilisés dans le cadre de l'invention sont ceux comprenant les polymères POS/2 de type acide ou de type ester. Un mode opératoire avantageux, utilisable pour préparer les agents de couplage ou composés A comprenant les polymères POS/2, correspond, quand on souhaite préparer des composés comprenant des polymères POS/2 de type acide, à un procédé (f) consistant à réaliser une réaction de couplage entre : - d'une part un POS aminé, essentiellement linéaire, possédant la même formule (III) que celle donnée ci-avant à propos de la définition du POS/2, mais dans laquelle le symbole X est maintenant une fonction aminée de formule -R3 -N R8H où les symboles R3 et R6 sont tels que définis ci-avant au point (3.3) concernant la formule (1) ; ledit POS aminé est représenté en abrégé, dans ce qui suit, par la formule simplifiée : Si-R3~NR8H (XV) - et d'autre part l'anhydride maléique ou un de ses dérivés de formule : dans laquelle les symboles R4 et R5 sont tels que définis ci-avant au point (3.3) concernant la formule (1). Le POS aminé de formule (XV) peut être préparé, de manière connue en soi, en réalisant par exemple une réaction de redistribution et équilibration entre d'une part un POS qui résulte d'une hydrolyse d'un alkoxysilane porteur d'une fonction aminée de formule : dans laquelle les symboles R1, R2, d, R3 et R6 sont tels que définis ci-avant à propos des formules (VI) à (XV), et d'autre part un POS a,w-dihydroxylé de formule (VII). En ce qui concerne la manière pratique de mettre en #uvre la réaction de couplage entre le POS aminé (XV) et l'anhydride maléique (XVI), il s'agit là d'une réaction connue en soi, habituellement conduite à une température allant de la température ambiante (23 C) à 80 C en opérant en présence d'un solvant ou d'un mélange de solvants. On peut se reporter pour plus de détails au contenu du document US-A-3 701 795. Les agents de couplage ou composés A comprenant les polymères POS/2 de type ester, qui constituent une autre catégorie d'agents de couplage qui sont aussi préférentiellement visés dans le cadre de la présente invention, peuvent être préparés en appliquant les modes opératoires avantageux ci-après définis. Selon un premier procédé (g), les agents de couplage ou composés A comprenant les polymères POS/2 de type ester peuvent être préparés par estérification d'un POS acide maléamique intermédiaire en réalisant les étapes suivantes : (g1) réaction de couplage, comme expliqué ci-avant à propos du procédé (f), entre le POS aminé (XV) et l'anhydride maléique (XVI), puis (g2) réaction d'estérification du milieu comprenant le POS/2 de type acide formé, pour conduire au composé comprenant le POS/2 de type ester souhaité, en appliquant le schéma de synthèse suivant : En ce qui concerne la manière pratique de mettre en #uvre l'étape (g2), on se reportera pour plus de détails aux contenus des documents suivants qui décrivent, éventuellement au départ d'autres réactifs, des modes opératoires applicables à la conduite de cette étape : (i) réaction du sel d'ammonium de l'acide carboxylique avec un agent comme le sulfate organique de formule (R7hS04 ou l'iodure organique de formule Rut : cf. notamment Can. J. Chem., 65, 1987, pages 2179-2181 et Tetrahedron Letters n 9, pages 689-692, 1973 ; (ii) réaction du chlorure de l'acide carboxylique avec l'alcool de formule R7OH en présence d'une base aminée : cf.notamment Heterocycles, 39, 2, 1994, pages 767-778 et J. Org. Chem., 26, 1961, pages 697-700 ; (3i) réaction de transestérification en présence d'un ester tel que le formiate de formule H-COOR7 : cf. notamment Justus Liebigs Ann. Chem., 640, 1961, pages 142-144 et J. Chem. Soc., 1950, pages 3375-3377 ; (4i) réaction de méthylation par le diazométhane qui permet de préparer aisément l'ester méthylique : cf. notamment Justus Liebigs Ann. Chem., 488,1931, pages 211-227; (5i) réaction d'esthérification directe par l'alcool R7-OH : cf. notamment Org. Syn. Coll., vol 1, pages 237 et 451, 1941 et J. Org. Chem., 52, 1987, page 4689. Selon un second procédé (h), qui correspond à une voie de synthèse préférée, les agents de couplage ou composés A comprenant les polymères POS/2 de type ester peuvent être préparés par formation d'une fonction amide en additionnant le POS amine (XV) sur un dérivé ester (XIX) obtenu à partir d'un mono-ester de racide maléique (XVIII), en réalisant les étapes les étapes suivantes: (h1) alcoolyse de l'anhydride maléique (XVI) par l'alcool R7-OH, (h2) activation de la fonction acide carboxylique du mono-ester de l'acide maléique (XVIII) obtenu, en utilisant les diverses méthodes d'activation décrites dans le domaine de la synthèse peptidique, pour conduire au dérivé ester activé (XIX), puis (h3) addition du POS aminé (XV) sur ledit dérivé ester activé (XIX) pour conduire au composé comprenant le POS/2 de type ester souhaité, en appliquant le schéma de synthèse suivant : où le symbole Ac du dérivé (XIX) représente une fonction activante. En ce qui concerne la manière pratique de mettre en couvre les étapes (h1) à (h3), on se reportera pour plus de détails aux contenus des documents suivants qui décrivent, éventuellement au départ d'autres réactifs, des modes opératoires applicables à la conduite des différentes étapes du procédé considéré : - pour l'étape (h1) : cf. notamment J. Med. Chem., 1983, 26, pages 174-181 ; - pour les étapes (h2) et (h3) : cf. John JONES, Amino Acid and Peptide-Synthesis, pages 25-41, Oxford University Press, 1994. Afin de permettre l'addition de la fonction amine sur la fonction acide carboxylique du mono-ester de l'acide maléique (XVIII), il convient au préalable de procéder à l'activation de ladite fonction acide carboxylique et cette activation peut se faire en particulier en mettant en #uvre les méthodes suivantes : (j) activation par réaction avec un alkylchloroformiate, selon le schéma : où T représente le reste -R4C=CRs-COOR7 et R représente un radical alkyle linéaire ayant par exemple 1 à 3 atomes de carbone ; (2j) activation par réaction avec le dicyclohexylcarbodiimide (DCCI) en présence de préférence de N-hydroxysuccinimide (HO-SN), selon le schéma : (3j) activation par réaction avec un composé chloré comme par exemple le chlorure de thionyle, le pentachlorure de phosphore, selon le schéma : Les méthodes d'activation (j) et (2j) sont spécialement préférées. Pour revenir aux procédés généraux (b) et (c) de préparation de composés à base de POS multifonctionnel, ils peuvent être conduits avantageusement en partant par exemple d'un organosilane de formule : dans laquelle les symboles R', R2, d, R3, Re, R4, R5 et R7 (différent de H) sont tels que définis ci-avant à propos de la formule (VI) et du point (3.3) concernant la formule (1). Pareils organosilanes sont des produits qui peuvent être préparés en appliquant l'un ou l'autre des procédés (g1) et (g2) décrits ci-avant, dans la conduite desquels on remplacera le POS aminé (XV) par l'alkoxysilane aminé de formule (XVII). L'homme du métier comprendra que les POS précédemment décrits pourraient être préalablement greffés sur les charges blanches renforçantes, notamment sur de la silice, par l'intermédiaire de leur(s) fonction (s) Y, les charges blanches renforçantes ainsi précouplées pouvant ensuite être liées à l'élastomère isoprénique par l'intermédiaire de leur(s) fonction (s) libre(s) X à double liaison éthylénique activée. SECOND OBJET DE L'INVENTION Un second objet de la présente invention concerne les compositions comprenant : (B) au moins un élastomère isoprénique (ci-après noté composé B), (C) une charge blanche renforçante (ci-après notée composé C), et (A) une quantité adéquate d'agent de couplage consistant dans le composé A comprenant le POS multifonctionnnel qui a été défini ci-avant, porteur d'une part d'au moins un radical hydroxyle et/ou d'au moins un radical hydrolysable et d'autre part d'au moins une double liaison éthylénique activée (ou composé Apos). Plus précisément, ces compositions comprennent (les parties sont données en poids) : # pour 100 parties d'élastomère(s) isoprénique(s) ou composé B, # de 10 à 150 parties de charge blanche ou composé C, de préférence de 30 à 100 parties et plus préférentiellement de 30 à 80 parties, # une quantité d'agent de couplage ou composé A qui apporte dans la composition de 0,5 à 15 parties de composé Apos, de préférence de 0,8 à 10 parties et plus préférentiellement de 1 à 8 parties. De manière avantageuse, la quantité d'agent de couplage, choisie dans les zones générale et préférentielles précitées, est déterminée de manière à ce qu'elle représente de 1 % à 20 %, de préférence de 2 à 15 %, plus préférentiellement de 3 à 8 %, par rapport au poids de la charge blanche renforçante. Nous allons revenir dans ce qui suit sur les définitions, tour à tour, du composé B consistant dans au moins un élastomère isoprénique, et du composé C consistant dans une charge blanche renforçante. Par élastomères isopréniques qui sont mis en #uvre pour les compositions conformes au second objet de l'invention, on entend plus précisément : (1) les polyisoprènes de synthèse obtenus par homopolymérisation de l'isoprène ou méthyl-2 butadiène-1,3 ; (2) les polyisoprènes de synthèse obtenus par copolymérisation de l'isoprène avec un ou plusieurs monomères insaturés éthyléniquement choisis parmi : - (2.1) les monomères diènes conjuguées, autres que l'isoprène, ayant de 4 à 22 atomes de carbone, comme par exemple :le butadiène-1,3, le diméthyl-2,3 butadiène-1,3, le chloro-2 butadiène-1,3 (ou chloroprène), le phényl-1 butadiène-1,3, le pentadiène-1,3, l'hexadiène-2,4 ; - (2.2) les monomères vinyles aromatiques ayant de 8 à 20 atomes de carbone, comme par exemple : le styrène, l'ortho-, méta- ou paraméthylstyrène, le mélange commercial "vinyl-toluène", le paratertiobutylstyrène, les méthoxystyrènes, les chlorostyrènes, le vinylmésitylène, le divinylbenzène, le vinylnaphtalène ; - (2.3) les monomères nitriles vinyliques ayant de 3 à 12 atomes de carbone, comme par exemple l'acrylonitrile, le méthacrylonitrile ; - (2.4) les monomères esters acryliques dérivés de l'acide acrylique ou de l'acide méthacrylique avec des alcanols ayant de 1 à 12 atomes de carbone, comme par exemple l'acrylate de méthyle, l'acrylate d'éthyle, l'acrylate de propyle, l'acrylate de n-butyle, l'acrylate d'isobutyle, l'acrylate d'éthyl-2 hexyle, le méthacrylate de méthyle, le méthacrylate d'éthyle, le méthacrylate de n-butyle, le méthacrylate d'isobutyle ; - (2. 5) un mélange de plusieurs des monomères précités (2. 1) à (2. 4) entre eux ; les polyisoprènes copolymères contenant entre 99 % et 20 % en poids d'unités isopréniques et entre 1 % et 80 % en poids d'unités diéniques, vinyles aromatiques, nitriles vinyliques et/ou esters acryliques, et consistant par exemple dans le poly(isoprène-butadiène), le poly(isoprène-styrène) et le poly(isoprène-butadiènestyrène) ; (3) le caoutchouc naturel ; (4) les copolymères obtenus par copolymérisation d'isobutène et d'isoprène (caoutchouc butyle), ainsi que les versions halogénées, en particulier chlorées ou bromée, de ces copolymères ; (5) un mélange de plusieurs des élastomères précités (1) à (4) entre eux ; (6) un mélange contenant une quantité majoritaire (allant de 51 % à 99,5 % et, de préférence, de 70 % à 99 % en poids) d'élastomère précité (1) ou (3) et une quantité minoritaire (allant de 49 % à 0,5 % et, de préférence, de 30 % à 1 % en poids) d'un ou plusieurs élastomères diéniques autres qu'isopréniques. Par élastomère diénique autre qu'isoprénique, on entend de manière connue en soi : les homopolymères obtenus par polymérisation d'un des monomères diènes conjugués définis ci-avant au point (2. 1), comme par exemple le polybutadiène et le polychloroprène ; les copolymères obtenus par copolymérisation d'au moins deux des diènes conjugués précités (2. 1) entre eux ou par copolymérisation d'un ou plusieurs des diènes conjugués précités (2. 1) avec un ou plusieurs monomères insaturés précités (2.2), (2. 3) et/ou (2.4), comme par exemple le poly(butadiène-styrène) et le poly(butadièneacrylonitrile). A tire préférenctiel, on fait appel à un ou plusieurs élastomères isopréniques choisis parmi : (1) les polyisoprènes de synthèse homopolymères ; (2) les polyisoprènes de synthèse copolymères consistant dans le poly(isoprène-butadiène), le poly(isoprènestyrène) et le poly(isoprène-butadiène-styrène) ; (3) le caoutchouc naturel , (4) le caoutcouc butyle ; (5) un mélange des élastomères précités (1) à (4) entre eux ;(6) un mélange contenant une quantité majoritaire d'élastomère précité (1) ou (3) et une quantité minoritaire d'élastomère diénique autre qu'isoprénique consistant dans le polybutadiène, le potychloroprène, le poly(butadiène-styrène) et le poly(butadiène- acrylonitrile). A titre plus préférentiel, on fait appel à un ou plusieurs élastomères isopréniques choisis parmi : (1) les polyisoprènes de synthèse homopolymères ; (3) le caoutchouc naturel ; (5) un mélange des élastomères précités (1) et (3) ; (6) un mélange contenant une quantité majoritaire d'élastomère précité (1) ou (3) et une quantité minoritaire d'élastomère diénique autre qu'isoprénique consistant dans le polybutadiène et le poly(butadiène-styrène). Dans le présent mémoire, on entend définir par l'expression "charge blanche renforçante", une charge blanche capable de renforcer à elle seule, sans autre moyen que celui d'un agent de couplage, une composition d'élastomère(s) de type caoutchouc, naturels(s) ou synthétique(s). L'état physique sous lequel se présente la charge blanche renforçante est indifférent, c'est-à-dire que ladite charge peut se présenter sous forme de poudre, de micro perles, de granulés ou de billes. De manière préférentielle, la charge blanche renforçante ou composé C consiste dans la silice, l'alumine ou un mélange de ces deux espèces. De manière plus préférentielle, la charge blanche renforçante consiste dans la silice, prise seule ou en mélange avec de l'alumine. A titre de silice susceptible d'être mise en #uvre dans l'invention conviennent toutes les silices précipitées ou pyrogénées connues de l'homme de Part présentant une surface spécifique BET 5 à 450 m2lg. On préfère les silices de précipitation, celles-ci pouvant être classiques ou hautement dispersibles. Par silice hautement dispersible, on entend toute silice ayant une aptitude à la désagglomération et à la dispersion dans une matrice polymérique très importante observable par microscopie électronique ou optique, sur coupes fines. Comme exemples non limitatifs de silices hautement dispersibles on peut citer celles ayant une surface spécifique CTAB égale ou inférieure à 450 m2/g et particulièrement celles décrites dans le brevet US-A-5 403 570 et les demandes de brevets WO-A-95/09127 et WO-A-95/09128 dont le contenu est incorporé ici. Conviennent aussi les silices précipitées traitées telles que par exemple les silices "dopées" à l'aluminium décrite dans la demande de brevet EP-A-0 735 088 dont le contenu est également incorporé ici. A titre plus préférentiel, conviennent bien les silices de précipitation ayant : - une surface spécifique CTAB allant de 100 à 240 m2/g, de préférence de 100 à 180 m2/g, - une surface spécifique BET allant de 100 à 250 m2/g, de préférence de 100 à 190 m2/g, - une prise d'huile DOP inférieure à 300ml/100 g, de préférence allant de 200 à 295 ml/100 g, - un rapport spécifique BET/surface spécifique CTAB allant de 1,0 à 1,6. Bien entendu par silice, on entend également des coupages de différentes silices. La surface spécifique CTAB est déterminée selon la méthode NFT 45007 de novembre 1987. La surface spécifique BET est déterminée selon la méthode de BRUNAUER, EMMET, TELLER décrite dans "The Journal of the American Chemical Society, vol. 80, page 309 (1938) " correspondant à la norme NFT 45007 de novembre 1987. La prise d'huile DOP est déterminée selon la norme NFT 30-022 (mars 1953) en mettant en #uvre le dioctylphtalate. A titre d'alumine renforçante, on utilise avantageusement une alumine hautement dispersible ayant : - une surface spécifique BET allant de 30 à 400 m2/g, de préférence de 80 à 250 mz/g, - une taille moyenne de particules au plus égale à 500 nm, de préférence au plus égale à 200 nm, et - un taux élevé de fonctions réactives de surface AI-OH, telle que décrite dans le document EP-A-0 810 258. Comme exemples non limitatifs de pareilles alumines renforçantes, on citera notamment les alumines A125, CR125, D65CR de la société BAÏKOWSKI. Lorsque les compositions conformes au second objet de l'invention renferment comme agent de couplage un composé A comprenant un POS multifonctionnel porteur de fonction(s) X choisies parmi les radicaux de formules (IU2), (II/3), (IU4) et/ou (II/5), comme par exemple un composé A comprenant un polymère POS/2 de type acide ou un polymère POS/2 de type ester, il peut être avantageux, au besoin en fonction des conditions particulières de réalisation de l'invention et de la destination finales des compositions de caoutchouc, d'ajouter dans la composition, au moins un activateur de couplage ou composé D. Les compositions conformes à l'invention peuvent donc contenir en outre au moins un activateur de couplage, apte à activer c'est-à-dire à augmenter la fonction de couplage de l'agent de couplage décrit précédemment ; activateur de couplage, utilisé en très faible proportion (au plus égale à 1 partie pour 100 parties en poids d'élastomère(s)), est un initiateur radicalaire (encore appelé amorceur radicalaire) du type à amorçage thermique. De manière connue, un initiateur radicalaire est un composé organique susceptible, suite à une activation énergétique, de générer des radicaux libres in situ, dans son milieu environnant. L'initiateur radicalaire qui peut être introduit dans les compositions de l'invention est un initiateur du type à amorçage thermique, c'est-à-dire que l'apport d'énergie, pour la création des radicaux libres doit se faire sous forme thermique. On pense que la génération de ces radicaux libres peut favoriser, lors de la fabrication (malaxage thermomécanique) des compositions de caoutchouc, une meilleure interaction entre l'agent de couplage et l'élastomère isoprénique. On choisit de préférence un initiateur radicalaire dont la température de décomposition est inférieure à 180 C, plus préférentiellement inférieure à 160 C, de telles gammes de températures permettant de bénéficier pleinement de l'effet d'activation du couplage, lors de la fabrication des compositions conformes à l'invention. L'activateur de couplage, quand on en utilise un, est choisi de préférence dans le groupe constitué par les peroxydes, les hydropéroxydes, les composés azido, les composés bis(azo), les peracides. les peresters et un mélange de deux ou de plus de deux de ces composés. Plus préférentiellement, l'activateur de couplage, quand on en utilise un, est choisi dans le groupe constitué par les péroxydes, les composés bis(azo), les peresters ou un mélange de deux ou de plus de deux de ces composés. A titre d'exemples, on citera notamment le péroxyde de benzoyle, le péroxyde d'acétyle, le péroxyde de lauryle, le péroxyde de cumyle, le péroxyde de t-butyle, le peracétate de t-butyle, l'hydropéroxyde de t-butyle, l'hydropéroxyde de cumène, le péroxyde de t-butyl cumyle, le péroxyde de 2,5-diméthyl-2,5-bis(f-butyl) 3-hexyne, le péroxyde de 1,3-bis (t-butyl-isopropyl) benzène, le péroxyde de 2,4-dichlorobenzoyle, le perbenzoate de t-butyle, le péroxyde de 1,1 bis(tbutyl)-3 ,3 ,5-triméthylcyclohexane , le 1,1'-azobis(isobutyronitrile) (en abrégé "AIBN"), le 1,1'-azobis(secpentylnitrile), le 1,1'-azobis(cyclohexanecarbonitrile). Selon un mode particulièrement préférentiel, l'initiateur radicalaire, quand on en utilise un, est le péroxyde de 1,1 bis(t-butyl)-3,3,5-triméthylcyclohexane. Un tel composé est commercialisé, par exemple par la société Flexsys sous la dénomination Trigonox 29-40 (40% en poids de péroxyde sur un support solide de carbonate de calcium). Selon un autre mode particulièrement préférentiel, l'initiateur radicalaire, quand on en utilise un, est le 1,1'-azobis(isobutyronitrile). Un tel composé est commercialisé par exemple par la société Du Pont de Nemours sous la dénomination Vazo 64. Comme indiqué précédemment, l'initiateur radicalaire, quand on en utilise un, est employé en très faible proportion dans les compositions conformes à l'invention, à savoir à un taux allant de 0,05 à 1 partie, de préférence de 0,05 à 0,5 parties, et plus préférentiellement encore de 0,1 à 0,3 parties, pour 100 parties d'élastomère(s). Bien entendu les compositions conformes à l'invention contiennent en outre tout ou partie des autres constituants et additifs auxiliaires habituellement utilisés dans le domaine des compositions d'élastomère(s) et de caoutchouc(s). Ainsi, on peut mettre en oeuvre tout ou partie des autres constituants et additifs suivants : # s'agissant du système de vulcanisation, on citera par exemple : - des agents de vulcanisation choisis parmi le soufre ou des composés donneurs de soufre, comme par exemple des dérivés de thiurame ; - des accélérateurs de vulcanisation, comme par exemple des dérivés de guanidine, des dérivés de thiazoles ou des dérivés de sulfénamides ; - des activateurs de vulcanisation comme, par exemple l'oxyde de zinc, racide stérarique et le stéarate de zinc ; # s'agissant d'autre(s) additif(s), on citera par exemple : une charge renforçante conventionnelle comme le noir de carbone (dans ce cas, la charge blanche renforçante mise en #uvre constitue plus de 50 % du poids de l'ensemble charge blanche renforçante + noir de carbone) ; une charge blanche conventionnelle peu ou non renforçante comme par exemple des argiles, la bentonite, le talc, la craie, le kaolin, le dioxyde de titane ou un mélange de ces espèces ; des agents antioxydants ; des agents antiozonants, comme par exemple la N-phényl-N'-(diméthyl-1,3 butyl)-p-phénylène-diamine ; des agents de plastification et des agents d'aide à la mise en oeuvre. S'agissant des agents d'aide à la mise en oeuvre, on entend définir, notamment, des additifs susceptibles par exemple de limiter et/ou d'uniformiser l'échauffement des compositions et/ou d'éviter l'occurence du phénomène de grillage. Pareils additifs peuvent être des lubrifiants, des agents de recouvrement de la charge blanche (agent comportant la seule fonction Y susceptible de se lier physiquement et/ou chimiquement à la charge blanche), des inhibiteurs de prévutcanisation. et ils peuvent permettre d'améliorer sensiblement, au besoin, la facilité de mise en #uvre des compositions à l'état cru. Pareils agents d'aide à la mise en #uvre consistent par exemple dans : des polyols ; des polyéthers (par exemple des polyéthylèneglycols) ; des amines primaires, secondaires ou tertiaires (par exemple des trialcanol-amines) ; des polydiméthylsiloxanes a,w-dihydroxylés. Un pareil agent d'aide à la mise en #uvre, quand on en utilise un, est employé à raison de 0,05 à 10 parties en poids, et de préférence 0,08 à 8 parties, pour 100 parties en poids d'élastomère(s). TROISIEME OBJET DE L'INVENTION Un troisième objet de la présente invention concerne le procédé de préparation des compositions d'élastomère(s) comprenant une charge blanche renforçante et une quantité efficace d'agent de couplage. Ce procédé peut se faire selon un mode opératoire classique en une ou deux étapes. Selon le procédé en une étape, on introduit et malaxe dans un mélangeur interne usuel, par exemple de type BANBURY ou de type BRABENDER, tous les constituants nécessaires à l'exception généralement du (ou des) agent (s) de vulcanisation et éventuellement : du (ou des) accélérateurs de vulcanisation et/ou du (ou des) activateur(s) de vulcanisation. Le résultat de cette première étape de mélange est repris ensuite sur un mélangeur externe, généralement un mélangeur à cylindres, et on y ajoute alors le (ou les) agent (s) de vulcanisation et éventuellement : le (ou les) accélérateurs) de vulcanisation et/ou le (ou les) activateur(s) de vulcanisation. Il peut être avantageux pour la préparation de certains articles de mettre en #uvre un procédé en deux étapes conduites toutes les deux dans un mélangeur interne. Dans la première étape, sont introduits et malaxés tous les constituants nécessaires à l'exception du (ou des) agent (s) devulcanisation et éventuellement : (ou des) accélérateur(s) de vulcanisation et/ou du (ou des) activateurs de vulcanisation. Le but de la seconde étape qui suit est essentiellement de faire subir au mélange un traitement thermique complémentaire. Le résultat de cette seconde étape est repris également ensuite sur un mélangeur externe pour y ajouter le (ou les) agent (s) de vulcanisation et éventuellement : le (ou les) accélérateurs) de vulcanisation, et/ou le (ou les) activateurs de vulcanisation. La phase de travail en mélangeur interne est opérée généralement à une température allant de 80 C à 200 C, de préférence de 80 C à 180 C. Cette première phase de travail est suivie de la seconde phase de travail en mélangeur externe en opérant à une température plus basse, généralement inférieure à 120 C et de préférence allant de 25 C à 70 C. La composition finale obtenue est ensuite calandrée par exemple sous la forme d'une feuille, d'une plaque ou encore d'un profilé utilisable pour la fabrication d'articles en élastomère(s). La vulcanisation (ou cuisson) est conduite de manière connue à une température allant généralement de 130 C à 200 C, pendant un temps suffisant qui peut varier par exemple entre 5 et 90 minutes en fonction notamment de la température de cuisson, du système de vulcanisation adopté et de la cinétique de vulcanisation de la composition considérée. Il va de soi que la présente invention, prise dans son second objet, concerne les compositions d'élastomère(s) précédemment décrites tant à l'état cru (Le., avant cuisson) qu'à l'état cuit (i.e., après réticulation ou vulcanisation). QUATRIEME OBJET DE L'INVENTION Un quatrième objet de la présente invention conceme les articles en élastomère(s) isoprénique (s) possédant un corps comprenant les compositions décrites ci-avant dans le cadre du second objet de l'invention. La présente invention est particulièrement utiles pour préparer des articles consistant par exemple dans des supports de moteurs, des semelles de chaussures, des galets de téléphérique, des joints d'appareillages électroménagers et des gaines de câbles. Les exemples suivants illustrent la présente invention. EXEMPLE 1 Cet exemple illustre la préparation d'un agent de couplage ou composé A selon l'invention, comprenant un polymère POS/1 de type imide. Ce composé A est préparé par mise en #uvre du procédé (d) qui a été expliqué ci- avant dans le présent mémoire, avec comme organosilane de départ de formule (X), l'acide N-[Y-propyl(méthyldiéthoxy)silaneJmaléamique. 1. Préparation du silane acide maléamique de départ : On opère dans un réacteur en verre de 2 litres, équipé d'un système d'agitation et d'une ampoule de coulée. Le y-aminopropylsilane de formule (C: H50hCH3Si(CH3NH2 (244,82 g, soit 1,28 moles) est coulé progressivement à la température de 20 C (température de la réaction maintenue à cette valeur par l'intermédiaire d'un bain d'eau lacée placé sous le réacteur), sur une solution d'anhydride maléique (128,2 g, soit 1,307 noles) dans le toluène comme solvant (442,5 g), sur une période de 105 minutes. Le lilieu réactionnel est ensuite abandonné à 23 C pendant 15 heures. Au bout de ce mps, le milieu réactionnel est filtré sur un verre fritté de porosité 3 et on récupère ainsi ine solution du silane acide maléamique souhaité dans le toluène, solution qui est itilisée dans la forme où elle se trouve, pour la mise en oeuvre du procédé (d) suivant. Jette solution contient 0,157 mole de silane acide maléamique pour 100 g de solution. 2. Préparation du composé A comprenant un polymère POS/1 de type imide par mise en #uvre du procédé (d) : 1 et' temps : dans un réacteur en verre de 0,5 litre, équipé d'un système d'agitation et d'une ampoule de coulée, on introduit du ZnCl2 (43,78 g, soit 0,3214 mole), puis le solide est chauffé à 80 C pendant 1 heure 30 minutes sous une pression réduite de 3.10Pa ; le réacteur est remis à la pression atmosphérique en opérant sous atmosphère d'argon et on coule ensuite progressivement 91,45 g de la solution de silane acide maléamique (41,5 g, soit 0,143 moles) dans le toluène, obtenue précédemment au point 1 ; 2ème temps : on porte le mélange réactionnel à la température de 54 C, puis on procède à la coulée progressive de l'hexaméthyldisilazane (65,12 g, soit 0,403 mole) sur une période d'une heure ; en fin de coulée, la température du milieu réactionnel est de 82 C, et elle est maintenue à cette valeur pendant encore 1 heure 30 minutes ; 3ème temps : on introduit dans le milieu réactionnel de la N-méthylmorpholine (20,14 g, soit 0,199 mole), puis du triméthylchlorosilane (21,49 g, soit 0,198 mole) en se plaçant à une température d'environ - 20 C ; le milieu réactionnel résultant est abandonné sous agitation pendant 15 heures, en laissant la température remonter lentement vers la température ambiante (23 C) ; 4ème temps : le milieu réactionnel obtenu est filtré sur un verre fritté de porosité 3 et contenant 2 cm de silice, puis le filtrat obtenu est dévolatilisé à 30 C en établissant une pression réduite de 10.102 Pa pour conduire à une huile brune comprenant l'oligomère POS/1 de type imide souhaité. Ladite huile brune a été soumise à des analyses par RMN du proton et par RMN du silicium (29Si). Les résultats de ces analyses révèlent que le produit de la réaction obtenu à l'issue du procédé (d) renferme : , 62 % en poids de polymère POS/1 de type imide ayant la forme d'un oligomère de formule moyenne : # et 38 % en poids de l'organosilane de formule : EXEMPLE 2 Cet exemple illustre la préparation d'un agent de couplage ou composé A selon l'invention, comprenant un autre polymère POS/1 de type imide. Cet autre composé A est préparé par mise en #uvre du procédé (e) qui a été expliqué ci-avant dans le présent mémoire, avec comme organosilane de départ de formule (X), l'acide N-[y-propyl(méthyldiéthoxy)silane]maléamique. 1.- Préparation du silane acide maléamique de départ : On opère dans un réacteur en verre de 2 litres, équipé d'un système d'agitation et d'une ampoule de coulée. Le y-aminopropylsilane de formule (C2HsO)2CH3Si(CH2)3NH2 (563 g, soit 2,944 moles) est coulé progressivement à la température de 20 - 22 C (température de la réaction maintenue à cette valeur par l'intermédiaire d'un bain d'eau glacée placé sous le réacteur) sur une solution d'anhydride maléique (300,1 g, soit 3,062 moles) dans le toluène comme solvant (1008 g), sur une période de 2 heures. Le milieu réactionnel est ensuite abandonné à 23 C pendant 15 heures. Au bout de ce temps, le milieu réactionnel est filtré sur un verre fritté de porosité 3 et on récupère ainsi une solution du silane acide maléamique souhaité dans le toluène, solution qui est utilisée dans la forme où elle se trouve pour la mise en #uvre du procédé (e) suivant. Cette solution contient 0,157 mole de silane acide maléamique pour 100 g de solution. 2. - Préparation du composé A comprenant un autre polymère POS/1 de type imide par mise en oeuvre du procédé (e) : - 1 et temps : dans un réacteur en verre de 3 litres, équipé d'un système d'agitation et d'une ampoule de coulée, on introduit du ZnCb (168,2 g, soit 1,2342 moles), puis le solide est chauffé à 80 C pendant 1 heure 30 minutes sous une pression réduite de 4.102Pa ; le réacteur est remis ensuite à la pression atmosphérique en opérant sous atmosphère d'argon et on coule ensuite 365 cm3 de toluène, puis progressivement 704,8 g de la solution de silane acide maléamique (320 g, soit 1,107 moles) dans le toluène qui a été obtenue précédemment au point 1 ; - 2*""* temps : l'ampoule de coulée est chargée par de l'hexaméthyltrisik%zane cyclique (88,7 g, soit 0,404 mole) et par 208 cm3 de toluène ; la température du milieu réactionnel est de 72 C, puis on procède à la coulée progressive de l'hexaméthyltrisilazane cyclique sur une période de 2 heures 25 minutes ; en fin de coulée, la solution organique orangée obtenue est chauffée à une température de 75 C et elle est maintenue à cette température pendant 15 heures ; - 4ème temps : le milieu réactionnel est filtré sur "filtre carton", puis le toluène est éliminé après dévolatilisation sous pression réduite. On obtient ainsi une huile jaune qui a été soumise à des analyses par RMN du proton et par RMN du silicium (Si). Les résultats de ces analyses révèlent que le produit de la réaction obtenu à l'issue du procédé (e) renferme : # 73,7 % en poids de polymère POS/1 de type imide ayant la forme d'un oligomère de formule moyenne : # 23,1 % en poids de l'organosilane de formule : # 0,7 % en poids de l'organosilane de formule : # et 2,5 % en poids du POS monofonctionnel cyclique de formule moyenne : EXEMPLE 3 Cet exemple illustre la préparation d'un agent de couplage ou composé A selon l'invention, comprenant un polymère POS/2 de type acide. Ce composé A est préparé par mise en #uvre du procédé (f) qui a été expliqué ciavant dans le présent mémoire, consistant à faire réagir un POS aminé de formule (XV) avec de l'anhydride maléamique. 1.- Préparation du POS aminé de départ : Dans un réacteur en verre de 2 litres, muni d'un système d'agitation mécanique et d'un réfrigérant ascendant, on introduit du y-aminopropylsilane de formule (C2HsO)2CH3Si(CH2)3NH2 (858,1 g, soit 4,484 moles), une huile polydiméthylsiloxane 0.,(0- dihydroxylée (346,51 g) ayant une viscosité de 50 mPa.s à 25 C et titrant 12 % en poids d'OH, de l'eau (46,92 g, soit 2,608 moles), ainsi que du catalyseur à base de siliconate de potassium (0,105 g). Le milieu réactionnel est chauffé à 95 C pendant 6 heures. Au bout de ce temps le milieu réactionnel est abandonné 15 heures à température ambiante (23 C), puis il est neutralisé à l'aide de 0,241 g d'un mélange à base d'acide phosphorique et d'oligomères polydiméthylsiloxanes en opérant à 90 C pendant 1 heure. Le milieu réactionnel obtenu est ensuite dévolatilisé en opérant à 180 C et sous une pression réduite de 3.102 Pa, pendant 30 minutes. Le POS aminé a été soumis à des analyses par RMN du proton et du silicium. Les résultats de ces analyses révèlent un mélange de structures linéaire (85 % molaire) et cyclique (15 % molaire) ayant les formules moyennes suivantes : Le POS aminé ainsi obtenu contient 0,5 mole de fonctions amine pour 100 g de produit. 2. - Préparation du composé A comprenant un polymère POS/2 de type acide par mise en #uvre du procédé (f) : Dans un réacteur en verre de 1 I, muni d'un système d'agitation et d'une ampoule de coulée, on introduit une solution d'anhydride maléique (30,67 g, soit 0,3128 mole) dans du CH2Cl2 comme solvant (400 cm3), puis la température du milieu réactionnel est abaissée, à 8 C, et on coule ensuite progressivement, sur une période de1 heure 15 minutes, le POS aminé (62,11 g) en maintenant la température du milieu réactionnel à 8 C pendant la coulée. En fin de coulée, le milieu réactionnel est abandonné 15 heures à température ambiante (23 C). Le solvant est ensuite éliminé sous pression réduite en opérant à une température qui n'excède pas 30 C. On obtient ainsi une huile qui a été soumise à des analyses par RMN du proton et par RMN du silicium (2$Si). Les résultats de ces analyses révèlent que le produit de la réaction obtenu à l'issue du procédé (f) renferme : # 91,3 % en poids du polymère POS/2 de type acide de formule moyenne : # et 8,7 % en poids du POS monofonctionnel cyclique de formule moyenne : EXEMPLE 4 Cet exemple illustre la préparation d'un agent de couplage ou composé A selon l'invention, comprenant un polymère POS/2 de type ester. Ce composé A est préparé par mise en oeuvre du procédé (h) [avec méthode d'activation (2j) ] qui a été expliqué ci-avant dans le présent mémoire. 1.- Alcoolyse de l'anhydride maléique : Dans un réacteur tétracol de 2 litres, l'anhydride maléique est introduit (698,1 g, soit 7,12 moles), puis il est fondu par chauffage du réacteur à l'aide d'un bain d'huile porté à 70 C. Une fois la totalité de l'anhydride fondue, on introduit, sous agitation, du méthanol (221,4 g, soit 6,92 moles) via une ampoule de coulée. Le milieu est ensuite laissé sous agitation pendant 20 heures à 23 C, puis il est dévolatilisé en établissant une pression réduite de 10.102Pa pendant 1 heure, et enfin il est filtré sur papier-filtre. On récupère ainsi 786,9 g de monométhylester de l'acide maléique de formule (rendement de 86 %) : 2. - Préparation du dérivé ester activé selon la méthode d'activation (2i) : Dans un réacteur en verre de 2 litres, équipé d'une agitation mécanique et d'une ampoule de coulée, sont introduits : la N-hydroxysuccinimide (39,20 g, soit 0,3406 mole), du tétrahydrofuranne comme solvant (200 cm3) et le monométhylester de l'acide maléique (40,1 g, soit 0,3085 mole). Le milieu réactionnel est mis sous agitation, et la coulée de la dicyclohexylcarbodiimide (69,3 g, soit 0,3363 mole) est réalisée progressivement, à température ambiante (23 C), sur une période de 10 minutes. Le milieu devient hétérogène à cause de la précipitation de dicyclohexylurée. Après une période de réaction de 50 minutes, le milieu réactionnel est filtré sur "büchner" et le filtrat est concentré par évaporation à une température n'excédant pas 35 C. Le milieu réactionnel résiduel est abandonné à une température de 4 C pendant 15 heures, puis il est à nouveau filtré sur un verre fritte contenant 10 cm de silice. Le second filtrat obtenu est complètement dévolatilisé sous pression réduite pour éliminer le solvant restant et le solide finalement obtenu est ensuite recristallisé dans un mélange CH2Cl2 / éther éthylénique ; les eaux-mères de cette recristallisation sont récupérées, concentrées et une deuxième recristallisation est réalisée. On récupère ainsi 41 g (rendement de 55 %) du dérivé ester activé de formule : 3. - Préparation du POS aminé : Dans un réacteur en verre de 4 litres muni d'une agitation mécanique et d'un réfrigérant ascendant, on introduit du y-aminopropylsilane de formule (C2HSOy CH3Si(CHz)3NHz (1700,3 g, soit 8,9 moles). La coulée de l'eau (1442,5 g, soit 80,13 moles) se fait à l'aide d'une pompe de coulée ayant un débit de10 cm3 / heure. La réaction est exothermique tout au long de la coulée et la température n'est pas régulée. Au bout de 3 heures de réaction, un mélange eau-éthanol est éliminé sous pression réduite de 10.101 Pa, d'abord à 40 C, puis ensuite à 70 C pour éliminer complètement l'éthanol et conduire ainsi à une huile aminée intermédiaire. Dans un autre réacteur de 1 litre, muni aussi d'une agitation mécanique et d'un réfrigérant, on introduit 350,24 g de l'huile aminée intermédiaire obtenue à l'issue de l'étape précédente, une huile polydiméthylsiloxane ct,m-dihydroxylée (230,92 g) ayant une viscosité de 50 mPa.s à 25 C et titrant 12 % en poids d'OH, ainsi que du catalyseur à base de siliconate de potassium (0,0416 g). Le milieu réactionnel est chauffé à 90 C pendant 6 heures. Au bout de ce temps, le milieu réactionnel est abandonné 15 heures à température ambiante (23 C), puis il est neutralisé à l'aide de 0,0974 g d'un mélange à base d'acide phosphorique et d'oligomères polydiméthylsiloxanes, en opérant à 90 C pendant 1 heure. Le milieu réactionnel obtenu est filtré sur un filtre microporeux de 0,5 m. Le POS aminé obtenu a été soumis à des analyses par RMN du proton et du silicium. Les résultats de ces analyses révèlent un mélange de structures linéaire (74 % molaire) et cyclique (26 % molaire) ayant les formules moyennes suivantes : Le POS ainsi obtenu contient 0,51 fonction amine pour 100 g de produit. 4. - Préparation du composé A comprenant un polymère POS/2 de type ester par couplage du dérivé ester activé avec le POS aminé : Le dérivé ester activé tel que préparé au point 2 ci-avant (39,83 g, soit 0,175 mole) est introduit dans un réacteur tétracol avec 200 cm3 de CH2Cl2 comme solvant. Le POS aminé tel que préparé au point 3, ci-avant (30,82 g) est solubilisé dans 200 cm3 de CH2Cl2, puis la solution est introduite dans une ampoule de coulée. La coulée est réalisée progressivement sur une période d'1 heure, sur un milieu réactionnel qui a été refroidi au préalable à 5 C par un bain d'eau glacée. La coulée terminée, le milieu réactionnel est mis à réagir à température ambiante (23 C) pendant 15 heures. Au bout de ce temps, le milieu est transvasé dans une ampoule de décantation, puis il est lavé 4 fois de suite avec de l'eau. Le rajout d'une solution aqueuse saturée en NaCI est nécessaire pour aider à la séparation des phases. La phase organique résiduelle est récupérée, séchée sur MgSO4, puis filtrée sur du papier-filtre et finalement le solvant est éliminé sous pression réduite et à température ambiante (23 C). On obtient ainsi une huile qui a été soumise à des analyses par RMN du proton et par RMN du silicium (2 Si). Les résultats de ces analyses révèlent que le produit de la réaction obtenu à l'issue du procédé (h) renferme : # 94,8 % en poids de polymère POS/2 de type ester de formule moyenne : . et 5,2 % en poids du POS monofonctionnel cyclique de formule moyenne : EXEMPLES 5 A 8 Ces exemples ont pour but de démontrer les performances de couplage (charge blanche-élastomère isoprénique) d'un composé A comprenant un POS multifonctionnel (composé Apos) qui a été défini ci-avant, porteur d'une part d'au moins un radical hydroxyle et/ou d'au moins un radical alkoxyle et d'autre part d'au moins une double liaison éthylénique activée. Ces performances sont comparées à celles d'un agent de couplage conventionnel à base d'un silane TESPT. On compare 6 compositions d'élastomères isopréniques représentatives de formulations de semelles de chaussures. Ces 6 compositions sont identiques aux différences près qui suivent : - composition n 1 (témoin 1) : absence d'agent de couplage ; - composition n 2 (témoin 2) : de couplage à base de silane TESPT (4 pce) ; - composition n 3 (exemple 5) : agent de couplage ou composé A, apportant dans la composition 1,86 pce de polymère POS/1 de type imide, préparé à l'exemple 1 ; - composition n 4 (exemple 6) : agent de couplage ou composé A, apportant dans la composition 2,65 pce de polymère POS/1 de type imide, préparé à l'exemple 2 ; - composition n 5 (exemple 7) : agent de couplage ou composé A, apportant dans la composition 4,66 pce du polymère POS/2 de type acide, préparé à l'exemple 3 ; - composition n 6 (exemple 8) : agent de couplage ou composé A, apportant dans la composition 5,02 pce du polymère POS/2 de type ester, préparé à l'exemple 4. 1) Constitution des compositions d'élastomères isopréniques : Dans un mélangeur interne de type BRABENDER, on prépare les compositions suivantes dont la constitution, exprimée en parties en poids, est indiquée dans le tableau # donné ci-après : Tableau # Composition Témoin Témoin Ex. Ex. Ex. Ex. 1 2 5 6 7 8 Caoutchouc NR (1) 85 85 85 85 85 85 Caoutchouc BR 1220 (2) 15 15 15 15 15 15 Silice (3) 50 50 50 50 50 50 Oxyde de zinc (4) 5 5 5 5 5 5 Acide stéarique (5) 2 2 2 2 2 2 Silane TESPT (6)- 4- Composé A comprenant le - - 3polymère POS/1 de type imide préparé à l'exemple 1 Composé A comprenant le - - - 3,6 polymère POS/1 de type imide préparé à l'exemple 2 Composé A comprenant le - - - 5,1polymère POS/2 de type acide préparé à l'exemple 3 Composé A comprenant le - - - - 5,3 polymère POS/2 de type ester préparé à l'exemple 4 TBBS (7) 2 2 2 1 2 2 DPG (8) 1,4 1,4 1,4 1,4 1,4 1,4 Soufre (9) 1,7 1,7 1,7 1,7 1,7 1,7 (1) Caoutchouc naturel, d'origine Malaisienne, commercialisé par la Société SAFIC- ALCAN sous la référence SMR 5L : (2) Caoutchouc de polybutadiène à haut taux de produits d'addition cis-1,4, commercialisé par la Société SHELL ; (3) Silice Zéosil 1165 MP, commercialisé par la Société RHODIA -Silices ; (4) et (5) Activateurs de vulcanisation ; (6) Tétrasulfure de bis 3-triéthoxysilylpropyle, commercialisé par la Société DEGUSSA sous la dénomination Si-69 ; (7) N-tertiobutyl-2-benzothiazyl-sulfénamide (accélérateur de vulcanisation) : (8) Diphényl guanidine (accélérateur de vulcanisation) ; (9) Agent de vulcanisation. 2) Préparation des compositions : Dans un mélangeur interne de type BRABENDER, on introduit les divers constituants dans l'ordre, aux temps et aux températures indiqués ci-après : Temps Température Constituants 0 minute 80 C Caoutchouc NR 1 minute 90 C Caoutchouc BR 2 minutes 100 C 2/3 silice + agent de couplage 4 minutes 120 C 1/3 silice + acide stéarique + oxyde de zinc 5 minutes 140 à 150 C vidange La vidange ou tombée du contenu du mélangeur se fait après 5 minutes. La température atteinte est d'environ 145 C. Le mélange obtenu est introduit ensuite sur un mélangeur à cylindres, maintenu à 30 C, et on introduit le TBBS, la DPG et le soufre. Après homogénéisation, le mélange final est calandré sous la forme de feuilles de 2,5 à 3 mm d'épaisseur. 3) Propriétés rhéologiques des compositions : Les mesures sont réalisées sur les compositions à l'état cru. On a porté dans le tableau Il suivant les résultats concernant le test de rhéologie qui est conduit à 160 C pendant 30 minutes à l'aide d'un rhéomètre MONSANTO 100 S. Selon ce test la composition à tester est placée dans la chambre d'essai régulée à la température de 160 C, et on mesure le couple résistant, opposé par la composition, à une oscillation de faible amplitude d'un rotor biconique inclus dans la chambre d'essai, la composition remplissant complètement la chambre considérée. A partir de la courbe de variation du couple en fonction du temps, on détermine : le couple minimum qui reflète la viscosité de la composition à la température considérée ; le couple maximum et le deltacouple qui reflètent le taux de réticulation entraîné par l'action du système de vulcanisation ; le temps T-90 nécessaire pour obtenir un état de vulcanisation correspondant à 90 % de la vulcanisation complète (ce temps est pris comme optimum de vulcanisation) ; et le temps de grillage TS-2 correspondant au temps nécessaire pour avoir une remontée de 2 points au dessus du couple minimum à la température considérée (160 C) et qui reflète le temps pendant lequel il est possible de mettre en o#uvre les mélanges crus à cette température sans avoir d'initiation de la vulcanisation. Les résultats obtenus sont indiqués dans le tableau II. Tableau Il Rhéologie Témoin Témoin Exemple Exemple Exemple Exemple MONSANTO 1 2 5 6 7 8 Couple mini 27,1 15,3 18,2 15,7 12,2 17,4 Couple maxi 81,5 108,5 92,8 97,8 94,7 85,4 Delta-couple 54,4 93,2 74,6 82,1 82,5 68,1 TS-2 (minutes) 4 3,6 3,1 2,5 3,87 3,73 TS-90 (minutes) 7,4 7,33 6,4 5,69 7,15 6,8 4) Propriétés mécaniques des vulcanisats : Les mesures sont réalisées sur les compositions uniformément vulcanisées 20 minutes à 160 C. Les propriétés mesurées et les résultats obtenus sont rassemblés dans le tableau III suivant : Tableau III Propriétés mécaniques Témoin Témoin Ex. Ex. Ex. Ex. 1 2 5 6 7 8 Module 10 % (1) 0,65 0,89 0,75 0,81 0,88 0,69 Module 100 % (1) 1,31 3,54 2,56 2,9 2,4 1,78 Module 300 % (1) 3,7 15,2 12,3 14,1 9,5 7 Allongement à la rupture (1) 810 370 480 400 530 680 Résistance à la rupture (1) 23,8 19 24 21 21,6 24 Indices de renforcement : M 300 % / M 100 ifo 2,8 4,3 4,8 4,9 4 3,9 Dureté Shore A (2) 65 74 70 70 69 68 Résistance à l'abrasion (3) 227 113 89 90 134 149 (1) Les essais de traction sont réalisés conformément aux indications de la norme NF T 46-002 avec des éprouvettes de type H2. Les modules 10 %, 100 %, 300 %, et la résistance à la rupture sont exprimés en MPa ; l'allongement à la rupture est exprimé en %. (2) La mesure est réalisée selon les indications de la norme ASTM D 3240. La valeur donnée est mesurée à 15 secondes. (3) La mesure est réalisée selon les indications de la norme NF T 46-012 en utilisant la méthode 2 avec porte éprouvette tournant. La valeur mesurée est la perte de substance (en mm3) à l'abrasion ; plus elle est faible et meilleure est la résistance à l'abrasion. Nous constatons que, après cuisson, les compositions des exemples 5 à 8 présentent des valeurs de modules sous forte déformation (M 300 %) et d'indices de renforcement plus élevées que le mélange témoin sans agent de couplage et qui peuvent être supérieures à celles obtenues avec le silane TESPT (témoin 2). Notons également que tous les mélanges cités présentent une résistance à l'abrasion très sensiblement supérieure à celle du témoin 1. L'amélioration de ces indicateurs est connue de l'homme de métier comme démontrant une amélioration significative du couplage charge blanche-élastomère due à un incontestable effet couplant des agents de couplage introduits dans les compositions des exemples 5 à 8. Soulignons tout particulièrement que l'agent de couplage utilisé dans l'exemple 6 (composé comprenant le polymère POS/1 de type. imide préparé à l'exemple 2) conduit à un compromis particulièrement intéressant de propriétés puisqu'il permet d'obtenir tout à la fois : - des viscosités proches de celles atteintes avec le TESPT (témoin 2), - un module à 300 % assez proche de celui conféré par le TESPT, - un indice de renforcement sensiblement plus élevé que celui obtenu avec le TESPT, - un excellent niveau de résistance à l'abrasion sensiblement meilleur que celui conféré par le TESPT. REVENDICATIONS 1. Utilisation d'une quantité efficace d'un agent de couplage consistant dans un composé A porteur d'au moins deux fonctions notées Y et X, greffable d'une part sur la charge blanche au moyen de la fonction Y et d'autre part sur l'élastomère au moyen de la fonction X ; comme agent de couplage charge blanche-élastomère dans les compositions de caoutchouc comprenant : - (B) au moins un élastomère de type caoutchouc, naturel ou synthétique ; - (C ) une charge blanche à titre de charge renforçante : # ladite utilisation étant caractérisée en ce que : l'agent de couplage est un composé A qui comprend un POS multifonctionnel (composé Apos) comportant, par molécule, et attachés à des atomes de silicium, d'une part, au titre de la fonction Y, au moins une fonction hydroxyle et/ou au moins une fonction hydrolysable et d'autre part, au titre de la fonction X, au moins un groupe contenant une double liaison éthylénique adivée ; - ledit agent de couplage est incorporé dans des compositions de caoutchouc à base d'élastomère(s) isoprénique (s) ; et - la quantité dudit agent de couplage est déterminée de manière à apporter dans la composition de caoutchouc isoprénique au moins 0,5 pce (partie en poids pour 100 parties en poids d'élastomère(s)) de POS (composé Apos). 2. Utilisation selon la revendication 1, caractérisée en ce que, à titre de fonction(s) X, ragent de couplage ou composé A comporte au moins une double liaison éthylénique qui est activée par au moins un groupe électro-attracteur adjacent choisi parmi les radicaux porteurs d'au moins une des liaisons C=O, C=C, C=C, OH, OR (R alkyle), CN ou OAr (Ar aryle), ou d'au moins un atome de soufre et/ou d'azote, ou d'au moins un halogène. 3. Utilisation selon la revendication 2, caractérisée en ce que le groupe électroattracteur adjacent est choisi parmi les radicaux acyles (-COR), carbonyles (>C=O), carboxyle (-COOH), carboxy-esters (-COOR), carbamyles (-OC-NH2 ; -CO-NH-R ; -CO- N-R2), alkoxy (-OR), aryloxy (-OAr). hydroxy (-OH), alcényles (-CH-CHR), alcynyles (-CsCR), naphtyle (CioH7-). phényle (CeHs-), les radicaux porteurs d'au moins un atome de soufre (S) et/ou d'azote (N) ou d'au moins un halogène. 4. Utilisation selon la reendication 3, caractérisé en ce que le groupe électroattracteur adjacent est un groupe carbonyle ( =C=O). 5. Utilisation selon l'une quelconque des revendications 1 à 4, caractérisée en ce que, à titre de fonction(s) Y, l'agent de couplage ou composé A comporte une fonctionnalité qui est choisie parmi au moins un radical hydroxyle, au moins un radical alkoxyle de formule R1O où R1 représente un radical alkyle, linéaire ou ramifié, ayant de 1 à 15 atomes de carbone, et un mélange de radicaux hydroxyle(s) et alkoxyle(s). 6. Utilisation selon la revendication 5, caractérisée en ce que la fonctionnalité Y est choisie parmi au moins un radical hydroxyle, au moins un radical alkoxyle, linéaire ou ramifié, ayant de 1 à 6 atomes de carbone, et un mélange de radicaux hydroxyle(s) et alkoxyle(s) en Ci-Ce. 7. Utilisation selon rune quelconque des revendications 1 à 6, caractérisée en ce que ragent de couplage est un composé A qui comprend un POS multifondionnel contenant des motifs semblables ou différents de formule : dans laquelle : (1) les symboles R2, identiques ou différents, représentent chacun un groupe hydrocarboné monovalent choisi parmi un radical alkyle, linéaire ou ramifié, ayant de 1 à 6 atomes de carbones, un radical cycloalkyle ayant de 5 à 8 atomes de carbone, et un radical phényle ; (2) les symboles Y, identiques ou différents, représentent chacun une fonction hydroxyle ou alkoxyle R1O où R1 a la définition générale donnée ci-avant dans la revendication 5; (3) les symboles X, identiques ou différents, représentent chacun une fonction portant une double liaison éthylénique activée, choisie : (3.1) parmi les fonctions portant une double liaison éthylénique activée par au moins un groupe activant ayant les définitions données ci-avant dans rune quelconque des revendications 2 à 4 ; (4) les symboles a, b et c représentent chacun des nombres entiers ou fractionnaires choisi parmi : + a:0,1,2ou3-, + b:0,1,2ou3; + c: Oou 1 : + la somme a + b + c étant différente de zéro et 5 3 ; (5) le taux de motifs R11SiO3/2 (motifs "T") où R" est choisi parmi les radicaux répondant aux définitions de R2, Y et X, ce taux étant exprimé par le nombre, par molécule, de ces motifs pour 100 atomes de silicium, est égal ou inférieur à 30 % ; (6) le taux de fonctions Y, exprimé par le nombre, par molécule, de fonctions Y pour 100 atomes de silicium, est au moins de 0,8 % ; (7) le taux de fonctions X, exprimé par le nombre, par molécule, de fonctions X pour 100 atomes de silicium, est au moins de 0,4 %. 8. Utilisation selon la revendication 7, caractérisée en ce que dans la formule (I), point (3), les symboles X, identiques ou différents représentent chacun une fonction portant une double liaison éthylénique activée choisie : (3. 2) parmi les radicaux ayant les formules (X/a), (X/b), (X/c) suivantes, et leurs mélanges : formules dans lesquelles : + B1 est O, NH, N-alkyl, N-phényl, S. CH2, CH-alkyl ou CH-phényl ; + B2 est N, CH, C-alkyl ou C-phényl ; + les radicaux R', R" et R''', identiques ou différents, représentent chacun un atome d'hydrogène, un atome d'halogène, un radical cyano, un radical alkyle linéaire ou ramifié ayant de 1 à 6 atomes de carbone ou un radical phényle, les radicaux R" et/ou R''' pouvant représenter en plus un groupe monovalent COOH ou un groupe dérivé de type ester ou amide ; + le radical divalent A est destiné à assurer la liaison avec la chaîne polysiloxane et consiste dans un radical divalent hydrocarboné, saturé ou non saturé, pouvant comprendre un ou plusieurs hétéroatomes comme roxygène et l'azote, comprenant de 1 à 18 atomes de carbone. 9. Utilisation selon les revendications 7 et 8, caractérisée en ce que dans la formule (1), point (3), les symboles X, identiques ou différents, représentent chacun une fonction portant une double liaison éthylénique activée choisie : (3. 3) parmi les radicaux ayant les formules (II/1) à (IV5) suivantes, et leurs mélanges : formules dans lesquelles : + le symbole V représente un radical divalent -0- ou -NR6- ; + le symbole W représente un groupe monovalent COORou un groupe monovalent CONR8R9 ; + R3 est un radical divalent alkylène, linéaire ou ramifié, comprenant de 1 à 15 atomes de carbone dont la valence libre est portée par un atome de carbone et est reliée à un atome de silicium, ledit radical R3 pouvant être interrompu au sein de la chaîne alkylène par au moins un hétéroatome et en particulier par au moins un reste divalent choisi parmi -O-, -CO-, -CO-O-, -O-CO-, -COO-cyclohexylène (éventuellement substitué par un radical OH)-. -O-alkylène (linéaire ou ramifié en Cr Ce, éventuellement substitué par un radical OH ou COOH)-, -O-CO-alkylène (linéaire ou ramifié en C2-C6, éventuellement substitué par un radical OH ou COOH)-. -CO- NH, -NH-CO-, -0-CO-NH-, -NH-alkylène (linéaire ou ramifié en C2-C )-CO-NH- ; R3 représente encore un radical divalent du type -phénylène(ortho, méta ou para)- alkylène (linéaire ou ramifié en C2-C6)- ou du type -phénylène(ortho, méta ou para)- -O-alkylène (linéaire ou ramifié en C2-C6)-; + les symboles R4 et R5, identiques ou différents, représentent chacun un atome d'hydrogène, un atome d'halogène, un radical cyano, un radical alkyle, linéaire ou ramifié, ayant de 1 à 6 atomes de carbone ou un radical phényle, R5 pouvant représenter en plus un groupe monovalent COOR 7 + les symboles R , R 7, R8, Ro et R10 , identiques ou différents, représentent chacun un atome d'hydrogène, un radical alkyle, linéaire ou ramifié, ayant de 1 à 6 atomes de carbone ou un radical phényle, les symboles R8 et R9 pouvant, en plus, former ensemble et avec l'atome d'azote, auquel ils sont liés, un cycle unique saturé ayant de 3 à 8 atomes de carbone dans le cycle. 10. Utilisation selon la revendication 9, caractérisée en ce que les fonctions X sont choisies parmi les radicaux de formules (11/1) à (II/5) et leurs mélanges dans lesquelles : + le symbole V est un radical -0- ou -NR6- où R6 possède la définition préférée indiquée ci-après ; + le symbole W est un groupe COOR7ou un groupe CONR8R9 où les radicaux R7, R8 et R9 possèdent les définitions préférées indiquées ci-après ; + le symbole R3 représente un radical alkylène qui répond aux formules suivantes : - (CH2h-, -(CH2)3-, - + les symboles R , R', R , R8 et R10 sont choisis parmi un atome d'hydrogène, et les radicaux méthyle, éthyle, n-propyle, n-butyle, les symboles R et R8 pouvant, en plus, former ensemble et avec l'atome d'azote un cycle pyrrolidinyle ou pipéridyle. 11. Utilisation selon l'une quelconque des revendications 7 à 10, caractérisée en ce que dans la formule (I) : (1) les symboles R2 sont choisis parmi les radicaux : méthyle, éthyle, n-propyle, isopropyle, n-butyle, n-pentyle, cyclohexyle et phényle ; (2) les symboles Y représentent chacun une fonction hydroxyle ou une fonction alkoxyle R1O où R1 a la définition préférée donnée ci-avant dans la revendication 6 ; (5) le taux de motifs "T" est égal ou inférieur à 20 % ; (6) le taux de fonctions Y se situe dans l'intervallant allant de1 à 100 % ; (7) le taux de fonctions X se situe dans l'intervalle. allant de 0,8 à 100 %. 12. Utilisation selon rune quelconque des revendications 7 à 11, caractérisée en ce que l'agent de couplage est un composé A qui comprend un POS muftifondionnel choisi parmi : # les POS qui sont essentiellement linéaires et possèdent la formule moyenne suivante : dans laquelle : (1') les symboles T1 sont choisis parmi les motifs HO1/2 et R1O1/2. où le radical R1 est tel que défini ci-avant ; (2*) les symboles T2, identiques ou différents des symboles T1, sont choisis parmi les motifs H0112, R10112 et le motif (R2Si0, , où les radical R1 et Fk2 sont tels que définis ci-avant aux points (2) et (1) concernant la formule (I) ; (3') les symboles R2, X et Y sont tels que définis ci-avant aux points (1), (3) [pris dans ses branches (3.1), (3. 2) ou (3. 3)] et (2) concernant la formule (I) ; (4') les symboles R" sont choisis parmi les radicaux répondant aux définitions de R2, X et Y; (5') les symboles m, n, p, q, r, s et t représentent chacun des nombres entiers ou fractionnaires qui répondent aux conditions cumulatives suivantes : # m et t sont l'un et rautre des nombres toujours différents de zéro dont la somme est égale à 2 + s, # n se situe dans rintervalle allant de 0 à 100, # p se situe dans l'intervalle allant de 0 à 100, # q se situe dans l'intervalle allant de 0 à 100, # r se situe dans l'intervalle allant de 0 à 100, # s se situe dans rintervalle allant de 0 à 75, # quand n = 0, p est toujours un nombre différent de zéro et quand p = 0, n est toujours un nombre différent de zéro, # la somme n + p + q + r + s + t donnant le nombre total d'atomes de silicium se situe dans l'intervalle allant de 2 à 250, # le rapport 100 s / (n + p + q + r + s + t) donnant le taux de motifs "T" est :9 à 30, # le rapport 100 (m + p + r + s [quand R11 = Y] + t) / (n + p + q + r + s + t) donnant le taux de fonctions Y est 1, # le rapport 100 (n + p + s [quand R" = X]) / (n + p + q + r + s + t) donnant le taux de fonctions X est 1 ; # les POS qui qui sont cycliques et possèdent la formule moyenne suivante : dans laquelle : (3"") les symboles R2, X et Y sont telsque définis ci-avant aux points (1), (3) [pris dans ses branches (3.1), (3. 2) ou (3. 3)] et (2) concernant la formule (I) ; (5"") les symboles n', p', q' et R' représentent chacun des nombres entiers ou fractionnaires qui répondent aux conditions cumulatives suivantes : # n' se situe dans rintervalle allant de 0 à 9, # p' se situe dans l'intervalle allant de 0 à 9, # quand n' = 0, p' est au moins égal à 1, # quand p'= 0, n'est au moins égal à 1 et r' est aussi au moins égal à 1, # q' se situe dans l'intervalle allant de 0 à 9, # r' se situe dans l'intervalle allant de 0 à 2, # la somme n' + p' + q' + r' se situe dans l'intervalle allant de 3 à 10, # le rapport 100 (p' + r') / (n' + p' + q' + r') donnant le taux de fonction Y va de 4 à 100, # le rapport 100 (n' + p') / (n' + p' + q' + r') donnant le taux de fonction X va de 10 à 100 ; # et les mélanges des POS de formules (III) et III'). 13. Utilisation selon la revendication 12, caractérisée en ce que ragent de couplage est un composé A qui comprend un POS multifonctionnel choisi parmi les oligomères et les polymères POS/1 essentiellement linéaires qui répondent à la formule (III) dans laquelle : (1") les symboles T1 sont définis comme indiqué ci-avant au point (1') ; (2") les symboles T2, sont définis comme indiqué ci-avant au point (2') ; (3") les fonctions X, identiques ou différentes, sont choisies parmi les radicaux de formules (IU1 ), (II/2), (II/3), et leurs mélanges1, avec les conditions selon lesquelles : - dans les formules (11/2) et (1113), le symbole V = -NR5- où R6 = H, R5 est différent d'un groupe COOR7et le symbole W = COOR' où R7= H, - au moins une des fonctions X répond à la formule (II/1), - quand, le cas échéant, on a un mélange de fonction (s) de formule (11/1) avec des fonctions X de formules (II/2) et/ou (II/3), la fraction molaire de fonctions X de formules (IV2) et/ou (II/3) dans l'ensemble des fonctions X est en moyenne égale ou inférieure à 12 % en mole, - les symboles R3, R4 et R5 (différent d'un groupe COOR7) sont tels que définis ci-avant au point (3.3) concernant la formule (I) ; les symboles R2 et Y sont tels que définis ci-avant aux points (1) et (2) concernant la formule (I) ; (4") les symboles R" sont choisis parmi les radicaux R2, les fonctions X conformes au point (3") et les fonctions Y; (5") les symboles m, n, p, q, r, s et t répondent aux conditions cumulatives suivantes : ' m + t = 2 + s, # n se situe dans l'intervalle allant de 0 à 50, # p se situe dans rintervalle allant de 0 à 20, # quand n = 0, p est au moins égale à 1 et quand p = 0, n est au moins égal à 1, # q se situe dans l'intervalle allant de 0 à 48, # r se situe dans rintervalle allant de 0 à 10, # s se situe dans l'intervalle allant de 0 à 1, # la somme n + p + q + r + s + t donnant le nombre total d'atomes de silicium se situe dans rintervalle allant de 2 à 50, # le rapport 100 s / (n + p + q + r + s + t) donnant le taux de motifs "T" est 5 à 10, # le rapport 100 (m + p + r + s [quand R" - Y] + t) / (n + p + q + r + s + t) donnant le taux de fonctions Y va de 4 à 100, # le rapport 100 (n + p + s [quand R11 = X]) / (n + p + q + r + s + t) donnant le taux de fonctions X va de 10 à 100. 14. Utilisation selon la revendication 12, caractérisée en ce que ragent de couplage est un composé A qui comprend un POS multifondionnel choisi parmi les oligomères et les polymères POS/2 essentiellement linéaires qui répondent à la formule (III) dans laquelle : (1'") les symboles T1 sont définis comme indiqué ci-avant au point (1') ; (2"') les symboles T2, identiques ou différents des symboles T1, sont choisis parmi le motif H0112 et le motif R10112 tel que défini ci-avant au point (1*) ; (3"') les fonctions X, identiques ou différentes, sont choisies parmi : + soit les radicaux de formules (11/2), (IV3) et leurs mélanges, où : - d'une part le symbole V = -NR6-, R5 est différent d'un groupe COOR7 et le symbole W = COOR7 où R7= H, et - d'autre part les symboles R3, R4, R5 (différent d'un groupe COOR7) et R6 sont choisis comme indiqué ci-avant au point (3.3) concernant la formule (1), (on parlera alors, en abrégé, dans ce cas, de polymère POS/2 de type acide), + soit les radicaux de formules (II/2), (II/3) et leurs mélanges, où : - d'une part le symbole V = -NR6-, R5 est différent d'un groupe COOR7 et le symbole W = COOR7où R7différent de H est un radical tel que défini ci-avant au point (3.3) concemant la formule (1), et - d'autre part les symboles R3, R4, R5 (différent d'un groupe COOR7) et R6 sont choisis comme indiqué ci-avant au point (3.3) concernant la formule (1), (on parlera alors, en abrégé, dans ce cas, de polymère POS/2 de type ester), les symboles R2 et Y sont tels que définis ci-avant aux points (1) et (2) concernant la formule (I) ; (4"') les symboles R" sont choisis parmi les radicaux R2, les fonctions X conformes au point (3"') et les fonctions Y ; (5"') les symboles m, n, p, q, r, s et t répondent aux conditions cumulatives suivantes : # m + t = 2 + s, # n se situe dans l'intervalle allant de 0 à 50, # p se situe dans l'intervalle allant de 0 à 20, # quand n = 0, p est au moins égale à 1 et quand p = 0, n est au moins égal à 1, # q se situe dans l'intervalle allant de 0 à 48, # r se situe dans l'intervalle allant de 0 à 10, # s se situe dans l'intervalle allant de 0 à 1, # la somme n + p + q + r + s donnant le nombre total d'atomes de silicium se situe dans rintervalle allant de plus de 2 à 50, # le rapport 100 s / (n + p + q + r + s) donnant le taux de motifs "T" est à 10, # le rapport 100 (m + p + r + s [quand R" = Y] + t) / (n + p + q + r + s) donnant le taux de fonctions Y va de 4 à 100, # le rapport 100 (n + p + s [quand R" = X]) / (n + p + q + r + s) donnant le taux de fonctions X va de 10 à 100. 15. Compostiions d'élastomère(s) caractérisées en ce qu'elles comprennent : (B) au moins un élastomère isoprénique, (C) une charge blanche renforçante, et (A) une quantité adéquate d'agent de couplage consistant dans le composé A comprenant le POS multifonctionnnel qui a été défini ci-avant dans l'une quelconque des revendications 1 à 14, porteur d'une part d'au moins un radical hydroxyle et/ou d'au moins un radical hydrolysable et d'autre part d'au moins une double liaison éthylénique activée (ou composé Apos), ladite quantité adéquate étant déterminée de manière à apporter dans la composition de caoutchouc isoprénique au moins 0,5 pce de composé APOS. 16. Compositions selon la revendication 15, caractérisées en ce qu'elles comprennent (les parties sont données en poids) : # pour 100 parties d'élastomère(s) isoprénique (s) ou composé B, # de 10 à 150 parties de charge blanche ou composé C, # une quantité d'agent de couplage ou composé A qui apporte dans la composition de 0,5 à 15 parties de composé Apos. 17. Compositions selon la revendication 16, caractérisées en ce qu'elles comprennent : # pour 100 parties d'élastomère(s) isoprénique (s) ou composé B, # de 30 à 100 parties de charge blanche ou composé C, # une quantité d'agent de couplage ou composé A qui apporte dans la composition de 0,8 à 10 parties de composé Apos. 18. Composition selon l'une quelconque des revendications 15 à 17, caractérisées en ce que le (ou les) élastomère(s) isoprénique (s) ou composé B est (sont) choisi(s) parmi : (1) les polyisoprènes de synthèse obtenus par homopolymérisation de l'isoprène ou méthyl-2 butadiène-1,3 ; (2) les polyisoprènes de synthèse obtenus par copolymérisation de l'isoprène avec un ou plusieurs monomères insaturés éthyléniquement choisis parmi : - (2.1) les monomères diènes conjuguées, autres que risoprène, ayant de 4 à 22 atomes de carbone ; - (2.2) les monomères vinyles aromatiques ayant de 8 à 20 atomes de carbone : - (2.3) les monomères nitriles vinyliques ayant de 3 à 12 atomes de carbone ; - (2.4) les monomères esters acryliques dérivés de l'acide acrylique ou de l'acide méthacrylique avec des alcanols ayant de 1 à 12 atomes de carbone ; - (2. 5) un mélange de plusieurs des monomères précités (2. 1) à (2. 4) entre eux ; les polyisoprènes copolymères contenant entre 99 % et 20 % en poids d'unités isopréniques et entre 1 % et 80 % en poids d'unités diéniques, vinyles aromatiques, nitriles vinyliques et/ou esters acryliques : (3) le caoutchouc naturel ; (4) les copolymères obtenus par copolymérisation d'isobutène et d'isoprène (caoutchouc butyle), ainsi que les versions halogénées de ces copolymères ; (5) un mélange de plusieurs des élastomères précités (1) à (4) entre eux ; (6) un mélange contenant une quantité majoritaire d'élastomère précité (1) ou (3) et une quantité minoritaire d'un ou plusieurs élastomères diéniques autres qu'isopréniques. 19. Compositions selon la revendication 18, caractérisées en ce que l'on fait appel à un ou plusieurs élastomère(s) isopréniques choisis parmi : (1)les polyisoprènes de synthèse homopolymères ; (2) les polyisoprènes de synthèse copolymères consistant dans le poly(isoprène-butadiène), le poly(isoprène-styrène) et le poly(isoprène-butadiènestyrène) ; (3) le caoutchouc naturel ; (4) le caoutcouc butyle ; (5) un mélange des élastomères précités (1) à (4) entre eux ; un mélange contenant une quantité majoritaire d'élastomère précité (1) ou (3) et une quantité minoritaire d'élastomère diénique autre qu'isoprénique consistant dans le polybutadiène, le polychloroprène, le poly(butadiène-styrène) et le poly(butadiène-acrylonitrile). 20. Compositions selon rune quelconque des revendications 15 à 19, caractérisées en ce que la charge blanche renforçante ou composé C consiste dans la silice, ralumine ou un mélange de ces deux espèces. 21. Compositions selon la revendication 20, caractérisées en ce que : # la silice est une silice de combustion, classique ou hautement dispersible, présentant notamment une surface spécifique BET à 450 m2/g, # l'alumine est une alumine hautement dispersible, présentant notamment une surface spéficique BET allant de 30 à 400 m2/g et un taux élevé de fonction réactive de surface AI-OH. 22. Compositions selon l'une quelconque des revendications 15 à 21, caractérisées en ce que, lorsqu'elles renferment comme agent de couplage un composé A comprenant un POS multifonctionnel porteur de fonction(s) X choisies parmi les radicaux de formules (11/2), (1113). (IV4) et/ou (11/5), elles contiennent alors, en outre, au moins un activateur de couplage. 23. Compositions selon la revendication 22, caractérisées en ce que ractivateur de couplage est un initiateur radicalaire du type à amorçage thermique, utilisé en faible proportion au plus égale à 1 partie en poids pour 100 parties en poids d'élastomère(s). 10 24. Compositions selon la revendication 22 ou 23, caractérisées en ce que le (ou les) activateur(s) de couplage est (sont) choisi(s) dans le groupe constitué par les peroxydes, les hydropéroxydes, les composés azido, les composés bis (azo), les peracides, les peresters et un mélange de deux ou de plus de deux de ces composés. 15 25. Compositions selon l'une quelconque des revendications 15 à 24, caractérisées en ce qu'elle contiennent en outre tout ou partie des autres constituants et additifs auxiliaires habituellement utilisés dans le domaine des compositions d'élastomère(s) caoutchoucs, lesdits autres constituants et additifs comprenant : 20 # s'agissant du système de vulcanisation : - des agents de vulcanisation choisis parmi le soufre ou des composés donneurs de soufre ; - des accélérateurs de wlcanisation ; - des activateurs de vulcanisation : 25 # s'agissant d'autre(s) additifs) : - une charge renforçante conventionnelle comme le noir de carbone (dans ce cas, la charge blanche renforçante mise en oeuvre constitue plus de 50 % du poids de rensemble charge blanche renforçante + noir de carbone) ; - une charge blanche conventionnelle peu ou non renforçante ; 30- des agents antioxydants ; - des agents antiozonants ; - des agents de plastification et des agents d'aide à la mise en #uvre. 26. Procédé de préparation des compositions d'élastomère(s) isoprénique (s) selon l'une quelconque des revendications 15 à 25, caractérisé en ce que : # on introduit et malaxe dans un mélangeur interne usuel, en une ou deux étapes, tous les constituants nécessaires à l'exception généralement du (ou des) agent (s) vulcanisation et éventuellement : du (ou des) accélérateurs de vulcanisation et/ou du (ou des) activateur (s) devulcanisation, en opérant à une température allant de 80 C à 200 C ; # puis le mélange ainsi obtenu est repris ensuite sur un mélangeur externe et on y ajoute alors le (ou les) agent (s) de vulcanisation et éventuellement : le (ou les) accélérateur(s) de vulcanisation et/ou le (ou les) activateur(s) de vulcanisation, en opérant à une température plus basse, inférieure à 120 C. 27. Articles en élastomère(s), caractérisés en ce qu'ils possèdent un corps comprenant une composition selon l'une quelconque des revendications 15 à 25. 28. Articles selon la revendication 27, caractérisés en ce qu'ils consistent dans des supports de moteurs, des semelles de chaussures, des galets de téléphérique, des joints d'appareillages électroménagers et des gaines de câbles.